"[A]ゲル含量が70質量以上であり、トルエンによる膨潤度が5.5~30倍であり、体積平均粒子径が100~200nmであり、且つ、該体積平均粒子径と数平均粒子径との比が1.1未満であるアクリル系ゴム質重合体a1の存在下、芳香族ビニル化合物及びシアン化ビニル化合物を含むビニル系単量体を重合して得られた、アクリル系ゴム質重合体強化グラフト樹脂と、[B]α-メチルスチレンに由来する構造単位を、全構造単位に対して25~85質量含むα-メチルスチレン系共重合体と、必要に応じて、[C]α-メチルスチレンを除く他の芳香族ビニル化合物に由来する構造単位、並びに、シアン化ビニル化合物に由来する構造単位、及び/又は、メタアクリル酸アルキルエステル化合物に由来する構造単位を含む共重合体と、を含有するランプハウジング用熱可塑性樹脂組成物であって、上記アクリル系ゴム質重合体a1の含有量は、上記アクリル系ゴム質重合体強化グラフト樹脂[A]、上記α-メチルスチレン系共重合体[B]及び上記共重合体[C]の合計を100質量とした場合に、10~40質量であり、且つ、上記アクリル系ゴム質重合体強化グラフト樹脂[A]を構成する構造単位、上記α-メチルスチレン系共重合体[B]を構成する構造単位、及び、上記共重合体[C]を構成する構造単位の合計を100質量とした場合に、α-メチルスチレンに由来する構造単位の含有量が15~45質量であることを特徴とするランプハウジング用熱可塑性樹脂組成物。更に、[D]オルガノシロキサン系ゴム、及び、メタアクリル酸アルキルエステルに由来する構造単位を含む共重合体ゴムを含む複合ゴムd1の存在下、単独重合体のガラス転移温度が0°Cを超えるメタアクリル酸アルキルエステル化合物、芳香族ビニル化合物及びシアン化ビニル化合物を含むビニル系単量体を重合して得られた、複合ゴム強化グラフト樹脂を含有する請求項1に記載のランプハウジング用熱可塑性樹脂組成物。上記アクリル系ゴム質重合体a1及び上記複合ゴムd1の含有割合が、両者の合計を100質量とした場合に、それぞれ、70~99質量及び1~30質量である請求項2に記載のランプハウジング用熱可塑性樹脂組成物。上記アクリル系ゴム質重合体a1が、アルキルスルホン酸塩及び/又はアルキル硫酸エステル塩の存在下に、メタアクリル酸アルキルエステル化合物m1-150~100質量と、該メタアクリル酸アルキルエステル化合物m1-1と共重合可能な他の化合物m1-20~50質量但し、m1-1及びm1-2の合計は100質量である。とからなる単量体m1を、水性媒体中で重合し、第1重合体を形成する第1重合工程、及び、上記第1重合体の存在下、アルキルスルホン酸塩及び/又はアルキル硫酸エステル塩の存在下又は非存在下に、メタアクリル酸アルキルエステル化合物m2-150~99.99質量と、炭素-炭素二重結合を2つ以上有する重合性不飽和化合物m2-20.01~5質量と、該メタアクリル酸アルキルエステル化合物m2-1及び該重合性不飽和化合物m2-2と共重合可能な他の化合物m2-30~49.99質量但し、m2-1、m2-2及びm2-3の合計は100質量である。とからなる単量体m2を、水性媒体中で重合する第2重合工程、を、順次、進めることにより得られた重合体であり、上記単量体m1及びm2の使用量の割合が、両者の合計を100質量とした場合に、それぞれ、1~50質量及び50~99質量である請求項1乃至3のいずれか一項に記載のランプハウジング用熱可塑性樹脂組成物。[X]上記アクリル系ゴム質重合体a1の存在下、α-メチルスチレンを除く他の芳香族ビニル化合物及びシアン化ビニル化合物を含むビニル系単量体を重合して得られた第1アクリル系ゴム質重合体強化グラフト樹脂を含有するゴム強化樹脂、及び、[Y]α-メチルスチレンに由来する構造単位を、全構造単位に対して25~85質量含むα-メチルスチレン系共重合体、を含む原料を混合して得られた請求項1に記載のランプハウジング用熱可塑性樹脂組成物。[X]上記アクリル系ゴム質重合体a1の存在下、α-メチルスチレンを除く他の芳香族ビニル化合物及びシアン化ビニル化合物を含むビニル系単量体を重合して得られた第1アクリル系ゴム質重合体強化グラフト樹脂を含有するゴム強化樹脂、[Y]α-メチルスチレンに由来する構造単位を、全構造単位に対して25~85質量含むα-メチルスチレン系共重合体、及び、[Z]上記複合ゴムd1の存在下、単独重合体のガラス転移温度が0°Cを超えるメタアクリル酸アルキルエステル化合物を重合し、次いで、芳香族ビニル化合物、メタアクリル酸アルキルエステル化合物及びシアン化ビニル化合物を重合して得られた第1複合ゴム強化グラフト樹脂を含有するゴム強化樹脂、を含む原料を混合して得られた請求項2に記載のランプハウジング用熱可塑性樹脂組成物。上記ランプハウジング用熱可塑性樹脂組成物をアセトン中に浸漬して得られたアセトン可溶重合体の極限粘度が、0.2~1.0dl/gである請求項1乃至6のいずれか一項に記載のランプハウジング用熱可塑性樹脂組成物。ダイレクト蒸着により蒸着層をその表面に形成する成形品の成形用材料である請求項1乃至7のいずれかに記載のランプハウジング用熱可塑性樹脂組成物。熱板溶着法及び/又はレーザー溶着法が適用される成形品の成形用材料である請求項1乃至8のいずれかに記載のランプハウジング用熱可塑性樹脂組成物。請求項1乃至9のいずれかに記載のランプハウジング用熱可塑性樹脂組成物を含むことを特徴とする成形品。ランプハウジングを形成するための樹脂組成物として、耐衝撃性、ダイレクト蒸着法による金属化処理後の光輝性、熱板溶着における糸ひきの抑制、及び、レーザー溶着における外観性のバランスに優れた組成物が強く望まれているのにもかかわらず、未だ十分なものは得られていない。本発明の目的は、耐衝撃性、耐熱性、成形外観性及び溶着性熱板溶着及びレーザー溶着に優れた成形品を与え、他の樹脂成形品との優れた溶着性、及び、ダイレクト蒸着後に美麗な光輝外観が得られるランプハウジング用熱可塑性樹脂組成物及びそれを含む成形品を提供することである。本発明は以下のとおりである。1.[A]ゲル含量が70質量以上であり、トルエンによる膨潤度が5.5~30倍であり、体積平均粒子径が100~200nmであり、且つ、該体積平均粒子径と数平均粒子径との比が1.1未満であるアクリル系ゴム質重合体a1の存在下、芳香族ビニル化合物及びシアン化ビニル化合物を含むビニル系単量体を重合して得られた、アクリル系ゴム質重合体強化グラフト樹脂と、[B]α-メチルスチレンに由来する構造単位を、全構造単位に対して25~85質量含むα-メチルスチレン系共重合体と、必要に応じて、[C]α-メチルスチレンを除く他の芳香族ビニル化合物に由来する構造単位、並びに、シアン化ビニル化合物に由来する構造単位、及び/又は、メタアクリル酸アルキルエステル化合物に由来する構造単位を含む共重合体と、を含有するランプハウジング用熱可塑性樹脂組成物であって、上記アクリル系ゴム質重合体a1の含有量は、上記アクリル系ゴム質重合体強化グラフト樹脂[A]、上記α-メチルスチレン系共重合体[B]及び上記共重合体[C]の合計を100質量とした場合に、10~40質量であり、且つ、上記アクリル系ゴム質重合体強化グラフト樹脂[A]を構成する構造単位、上記α-メチルスチレン系共重合体[B]を構成する構造単位、及び、上記共重合体[C]を構成する構造単位の合計を100質量とした場合に、α-メチルスチレンに由来する構造単位の含有量が15~45質量であることを特徴とするランプハウジング用熱可塑性樹脂組成物。2.更に、[D]オルガノシロキサン系ゴム、及び、メタアクリル酸アルキルエステルに由来する構造単位を含む共重合体ゴムを含む複合ゴムd1の存在下、単独重合体のガラス転移温度が0°Cを超えるメタアクリル酸アルキルエステル化合物、芳香族ビニル化合物及びシアン化ビニル化合物を含むビニル系単量体を重合して得られた、複合ゴム強化グラフト樹脂を含有する上記1に記載のランプハウジング用熱可塑性樹脂組成物。3.上記アクリル系ゴム質重合体a1及び上記複合ゴムd1の含有割合が、両者の合計を100質量とした場合に、それぞれ、70~99質量及び1~30質量である上記2に記載のランプハウジング用熱可塑性樹脂組成物。4.上記アクリル系ゴム質重合体a1が、アルキルスルホン酸塩及び/又はアルキル硫酸エステル塩の存在下に、メタアクリル酸アルキルエステル化合物m1-150~100質量と、該メタアクリル酸アルキルエステル化合物m1-1と共重合可能な他の化合物m1-20~50質量但し、m1-1及びm1-2の合計は100質量である。とからなる単量体m1を、水性媒体中で重合し、第1重合体を形成する第1重合工程、及び、上記第1重合体の存在下、アルキルスルホン酸塩及び/又はアルキル硫酸エステル塩の存在下又は非存在下に、メタアクリル酸アルキルエステル化合物m2-150~99.99質量と、炭素-炭素二重結合を2つ以上有する重合性不飽和化合物m2-20.01~5質量と、該メタアクリル酸アルキルエステル化合物m2-1及び該重合性不飽和化合物m2-2と共重合可能な他の化合物m2-30~49.99質量但し、m2-1、m2-2及びm2-3の合計は100質量である。とからなる単量体m2を、水性媒体中で重合する第2重合工程、を、順次、進めることにより得られた重合体であり、上記単量体m1及びm2の使用量の割合が、両者の合計を100質量とした場合に、それぞれ、1~50質量及び50~99質量である上記1乃至3のいずれか一項に記載のランプハウジング用熱可塑性樹脂組成物。5.[X]上記アクリル系ゴム質重合体a1の存在下、α-メチルスチレンを除く他の芳香族ビニル化合物及びシアン化ビニル化合物を含むビニル系単量体を重合して得られた第1アクリル系ゴム質重合体強化グラフト樹脂を含有するゴム強化樹脂、及び、[Y]α-メチルスチレンに由来する構造単位を、全構造単位に対して25~85質量含むα-メチルスチレン系共重合体、を含む原料を混合して得られた上記1に記載のランプハウジング用熱可塑性樹脂組成物。6.[X]上記アクリル系ゴム質重合体a1の存在下、α-メチルスチレンを除く他の芳香族ビニル化合物及びシアン化ビニル化合物を含むビニル系単量体を重合して得られた第1アクリル系ゴム質重合体強化グラフト樹脂を含有するゴム強化樹脂、[Y]α-メチルスチレンに由来する構造単位を、全構造単位に対して25~85質量含むα-メチルスチレン系共重合体、及び、[Z]上記複合ゴムd1の存在下、単独重合体のガラス転移温度が0°Cを超えるメタアクリル酸アルキルエステル化合物を重合し、次いで、芳香族ビニル化合物、メタアクリル酸アルキルエステル化合物及びシアン化ビニル化合物を重合して得られた第1複合ゴム強化グラフト樹脂を含有するゴム強化樹脂、を含む原料を混合して得られた上記2に記載のランプハウジング用熱可塑性樹脂組成物。7.上記ランプハウジング用熱可塑性樹脂組成物をアセトン中に浸漬して得られたアセトン可溶重合体の極限粘度が、0.2~1.0dl/gである上記1乃至6のいずれか一項に記載のランプハウジング用熱可塑性樹脂組成物。8.ダイレクト蒸着により蒸着層をその表面に形成する成形品の成形用材料である上記1乃至7のいずれかに記載のランプハウジング用熱可塑性樹脂組成物。9.熱板溶着法及び/又はレーザー溶着法が適用される成形品の成形用材料である上記1乃至8のいずれかに記載のランプハウジング用熱可塑性樹脂組成物。10.上記1乃至9のいずれかに記載のランプハウジング用熱可塑性樹脂組成物を含むことを特徴とする成形品。本発明のランプハウジング用熱可塑性樹脂組成物によれば、耐衝撃性、耐熱性、成形外観性及び溶着性熱板溶着及びレーザー溶着に優れた成形品を得ることができ、そして、他の樹脂成形品との優れた溶着性、及び、ダイレクト蒸着後に美麗な光輝外観を得ることができる。本発明のランプハウジング用熱可塑性樹脂組成物が、複合ゴム強化グラフト樹脂[D]を更に含有する場合には、より優れた耐衝撃性を有する成形品を得ることができる。以下、本発明を詳しく説明する。本明細書において、メタアクリルは、アクリル及びメタクリルを、共重合体は、単独重合体及び共重合体を意味する。本発明のランプハウジング用熱可塑性樹脂組成物は、[A]ゲル含量が70質量以上であり、トルエンによる膨潤度以下、トルエン膨潤度という。が5.5~30倍であり、体積平均粒子径が100~200nmであり、且つ、体積平均粒子径と数平均粒子径との比が1.1未満であるアクリル系ゴム質重合体a1の存在下、芳香族ビニル化合物及びシアン化ビニル化合物を含むビニル系単量体以下、ビニル系単量体a2ともいう。を重合して得られた、アクリル系ゴム質重合体強化グラフト樹脂以下、成分[A]ともいう。と、[B]α-メチルスチレンに由来する構造単位を、全構造単位に対して25~85質量含むα-メチルスチレン系共重合体以下、成分[B]ともいう。と、必要に応じて、[C]α-メチルスチレンを除く他の芳香族ビニル化合物に由来する構造単位、並びに、シアン化ビニル化合物に由来する構造単位、及び/又は、メタアクリル酸アルキルエステル化合物に由来する構造単位を含む共重合体以下、成分[C]ともいう。とを含有し、上記アクリル系ゴム質重合体a1の含有量は、上記成分[A]、上記成分[B]及び上記成分[C]の合計量を100質量とした場合に、10~40質量であり、且つ、上記成分[A]を構成する構造単位、上記成分[B]を構成する構造単位、及び、上記成分[C]を構成する構造単位の合計量を100質量とした場合に、α-メチルスチレンに由来する構造単位の含有量は15~45質量であることを特徴とする。上記成分[A]は、上記アクリル系ゴム質重合体a1の存在下、ビニル系単量体a2を重合すること以下、グラフト重合という。により得られた樹脂組成物以下、ゴム強化樹脂という。に含まれる、アクリル系ゴム質重合体強化グラフト樹脂である。このアクリル系ゴム質重合体強化グラフト樹脂は、ビニル系単量体a2の共重合体が、アクリル系ゴム質重合体a1にグラフトしている樹脂であり、アクリル系ゴム質重合体部と、ビニル系単量体a2に由来する構造単位を含む共重合体部とからなる。尚、グラフト重合により得られたゴム強化樹脂は、通常、ゴム質重合体強化グラフト樹脂のほかに、ゴム質重合体にグラフトしていない共重合体以下、未グラフト重合体という。を含む。この未グラフト重合体の構成は、使用したビニル系単量体a2の種類に依存し、上記ビニル系単量体a2がα-メチルスチレンを含む場合、得られる未グラフト重合体は、通常、本発明の組成物において、成分[B]に含まれる。また、上記ビニル系単量体a2が、α-メチルスチレンを除く他の芳香族ビニル化合物、並びに、シアン化ビニル化合物及び/又はメタアクリル酸アルキルエステル化合物を含む場合、得られる未グラフト重合体は、通常、本発明の組成物において、成分[C]に含まれる。更に、上記ビニル系単量体a2が、芳香族ビニル化合物であるスチレン及びα-メチルスチレン、並びに、シアン化ビニル化合物及び/又はメタアクリル酸アルキルエステル化合物を含む場合、未グラフト重合体は、成分[B]及び[C]の両方を含む場合がある。上記アクリル系ゴム質重合体a1は、ゲル含量が70質量以上であり、トルエン膨潤度が5.5~30倍であり、体積平均粒子径が100~200nmであり、且つ、体積平均粒子径と数平均粒子径との比が1.1未満である重合体アクリル系ゴムである。そして、このアクリル系ゴム質重合体a1は、通常、メタアクリル酸アルキルエステル化合物に由来する構造単位を含む重合体部を有し、25°Cにおいてゴム質の共重合体である。上記アクリル系ゴム質重合体a1は、後述する成分[D]の形成に用いる複合ゴムd1ではないゴムであり、メタアクリル酸アルキルエステル化合物に由来する構造単位を含む単独重合体であってよいし、この構造単位を含む共重合体であってもよい。この共重合体は、メタアクリル酸アルキルエステル化合物に由来する構造単位を2種以上含む共重合体であってよいし、メタアクリル酸アルキルエステル化合物に由来する構造単位と、他のビニル系単量体に由来する構造単位とを含む共重合体であってもよい。更に、このアクリル系ゴム質重合体a1は、架橋重合体であってよいし、非架橋重合体であってもよい。上記アクリル系ゴム質重合体a1を構成する、メタアクリル酸アルキルエステル化合物に由来する構造単位の形成に用いられるメタアクリル酸アルキルエステル化合物としては、メタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸tert-ブチル、メタアクリル酸ペンチル、メタアクリル酸ヘキシル、メタアクリル酸ヘプチル、メタアクリル酸2-エチルヘキシル、メタアクリル酸オクチル、メタアクリル酸ノニル、メタアクリル酸デシル、メタアクリル酸ドデシル、メタアクリル酸シクロヘキシル等が挙げられる。これらの化合物は、単独であるいは2つ以上を組み合わせて用いることができる。また、これらのうち、エステル部のアルキル基の炭素原子数が1~14の化合物が好ましく、特に、アクリル酸n-ブチル及びアクリル酸2-エチルヘキシルが好ましい。また、上記アクリル系ゴム質重合体a1が共重合体である場合、他の構造単位の形成に用いられる化合物ビニル系単量体は、メタアクリル酸アルキルエステル化合物を除く、炭素-炭素二重結合を1つ有する化合物、及び/又は、炭素-炭素二重結合を2つ以上有する化合物とすることができる。炭素-炭素二重結合を1つ有する化合物としては、芳香族ビニル化合物、シアン化ビニル化合物、アミド基含有不飽和化合物、アルキルビニルエーテル、塩化ビニリデン等が挙げられる。尚、これらの化合物は、単独で用いてよいし、2種以上を組み合わせて用いてもよい。上記芳香族ビニル化合物としては、スチレン、p-メチルスチレン、o-メチルスチレン、m-メチルスチレン、エチルスチレン、tert-ブチルスチレン、α-メチルスチレン、1,1-ジフェニルスチレン、N,N-ジエチル-p-アミノスチレン、N,N-ジエチル-p-アミノメチルスチレン、ビニルピリジン、ビニルキシレン、モノクロロスチレン、ジクロロスチレン、モノブロモスチレン、ジブロモスチレン、トリブロモスチレン、フルオロスチレン、ビニルナフタレン等が挙げられる。上記シアン化ビニル化合物としては、アクリロニトリル、メタクリロニトリル等が挙げられる。上記アミド基含有不飽和化合物としては、アクリルアミド、メタクリルアミド等が挙げられる。上記アルキルビニルエーテルとしては、アルキル部を構成するアルキル基の炭素原子数が1~6の化合物が挙げられる。また、炭素-炭素二重結合を2つ以上有する化合物としては、2官能性芳香族ビニル化合物、2官能性メタアクリル酸エステル、3官能性メタアクリル酸エステル、4官能性メタアクリル酸エステル、5官能性メタアクリル酸エステル、6官能性メタアクリル酸エステル、多価アルコールのメタアクリル酸エステル等が挙げられる。尚、これらの化合物は、単独で用いてよいし、2種以上を組み合わせて用いてもよい。上記2官能性芳香族ビニル化合物としては、ジビニルベンゼン、ジビニルトルエン等が挙げられる。上記2官能性メタアクリル酸エステルとしては、1,6-ヘキサンジオールジアクリレート、エチレングリコールジメタクリレート、ネオペンチルグリコールジアクリレート、メタアクリル酸アリル、ネオペンチルグリコールジメタクリレート、トリエチレングリコールジアクリレート、トリエチレングリコールジメタクリレート等が挙げられる。上記3官能性メタアクリル酸エステルとしては、トリメチロールプロパントリアクリレート、トリメチロールプロパントリメタクリレート、ペンタエリスリトールトリアクリレート、ペンタエリスリトールトリメタクリレート等が挙げられる。上記4官能性メタアクリル酸エステルとしては、ペンタエリスリトールテトラアクリレート、ペンタエリスリトールテトラメタクリレート等が挙げられる。上記5官能性メタアクリル酸エステルとしては、ペンタエリスリトールペンタアクリレート、ペンタエリスリトールペンタメタクリレート等が挙げられる。上記6官能性メタアクリル酸エステルとしては、ジペンタエリスリトールヘキサアクリレート、ジペンタエリスリトールヘキサメタクリレート等が挙げられる。上記多価アルコールのメタアクリル酸エステルとしては、ポリエチレングリコールジメタクリレート等が挙げられる。その他、ジアリルマレート、ジアリルフマレート、トリアリルシアヌレート、トリアリルイソシアヌレート、ジアリルフタレート、ビスフェノールAのビスアクリロイルオキシエチルエーテル等を用いることができる。これらのうち、メタクリル酸アリル及びトリアリルシアヌレートが好ましい。上記アクリル系ゴム質重合体a1としては、メタアクリル酸アルキルエステル化合物に由来する構造単位を含む共重合体が好ましい。この場合、共重合体を構成する全ての構造単位の合計量を100質量とすると、メタアクリル酸アルキルエステル化合物に由来する構造単位の含有量は、好ましくは50~100質量、より好ましくは70~100質量、更に好ましくは80~100質量である。上記アクリル系ゴム質重合体a1のゲル含量は、構造単位の種類に関わりなく、70質量以上であり、好ましくは75質量以上、より好ましくは80質量以上である。ゲル含量の高いアクリル系ゴム質重合体a1を用いると、得られる成形品の表面に金属層等を配設した場合に優れた光輝性を得ることができる。尚、上記ゲル含量が70質量未満であると、得られる成形品の表面外観性、レーザー溶着性、及び、ダイレクト蒸着後の光輝性に劣る。また、上記アクリル系ゴム質重合体a1のトルエン膨潤度は、構造単位の種類に関わりなく、5.5~30倍であり、好ましくは6~25倍、更に好ましくは10~23倍である。上記範囲のアクリル系ゴム質重合体a1を用いると、耐衝撃性に優れた成形品を得ることができ、得られる成形品の表面に金属層等を配設した場合に優れた光輝性を得ることができる。尚、上記トルエン膨潤度が5.5倍未満であると、得られる成形品の耐衝撃性、溶着性、及び、ダイレクト蒸着後の光輝性に劣る。一方、上記トルエン膨潤度が30倍を超えると、得られる成形品の表面外観性、及び、レーザー溶着性に劣り、熱板溶着時に糸ひきが発生する。尚、上記ゲル含量及びトルエン膨潤度は、例えば、以下の方法により求めることができる。まず、アクリル系ゴム質重合体a1の約0.2グラムを秤量質量をWrとする。し、トルエン25mlに投入して、軽く撹拌する。その後、25°Cにて48時間放置し、予め、秤量した200メッシュの金網質量をWmグラムとする。を用いてろ過して不溶分と可溶分とに分離する。分離後、速やかに、不溶分を、ろ別した金網とともに秤量質量をW1グラムとするし、その秤量値W1から金網の秤量値Wmを差し引いて、トルエンで膨潤した不溶分の秤量値を得る質量をWsグラムとする。。次いで、トルエンで膨潤した不溶分には、トルエンが含まれているため、これを、25°Cで12時間風乾し、引き続き、真空乾燥機を用いて、60°Cで12時間乾燥することにより、不溶分に含まれるトルエンを乾燥除去する。乾燥後の不溶分を金網と共に秤量し質量をW2グラムとする。、その秤量値W2から金網の秤量値Wmを差し引いて、不溶分の乾燥重量を得る質量をWdグラムとする。。これらの秤量値から、ゲル含量及びトルエン膨潤度は、下記式により算出される。ゲル含量質量=Wdg/Wrg×100={W2g-Wmg}/Wrg×100トルエン膨潤度倍=Wsg/Wdg=W1g-Wmg/W2g-Wmg尚、上記ゲル含量及びトルエン膨潤度は、アクリル系ゴム質重合体a1を製造する際に用いる単量体の種類及びその量、連鎖移動剤分子量調節剤の種類及びその量、重合時間、重合温度、重合転化率等を、適宜、選択することにより調整される。上記アクリル系ゴム質重合体a1の体積平均粒子径以下、Mvともいう。は、耐衝撃性及び光輝性の観点から、100~200nmであり、好ましくは105~180nm、より好ましくは110~170nmである。また、上記アクリル系ゴム質重合体a1の体積平均粒子径Mvと、数平均粒子径以下、Mnともいう。との比で表される粒子径分布Mv/Mnは、耐衝撃性及び光輝性の観点から、1.1未満であり、好ましくは1.07未満である。上記Mvが100nm未満である場合には、耐衝撃性、及び、レーザー溶着性に劣る。一方、上記Mvが200nmを超えると、表面外観性、レーザー溶着性、及び、ダイレクト蒸着後の光輝性に劣る。また、上記Mv/Mnが1.1以上では、表面外観性、レーザー溶着性、及び、ダイレクト蒸着後の光輝性に劣り、熱板溶着時の糸ひきが顕著となる。上記アクリル系ゴム質重合体a1のMv及びMnは、例えば、HONEYWELL社製マイクロトラックUPA150商品名により測定することができる。上記アクリル系ゴム質重合体a1は、公知の製造方法により得られたものとすることができるが、以下の、第1重合工程及び第2重合工程を備える製造方法により得られた共重合体以下、共重合体a11という。であることが特に好ましい。1第1重合工程アルキルスルホン酸塩及び/又はアルキル硫酸エステル塩以下、これらを乳化剤eともいう。の存在下に、メタアクリル酸アルキルエステル化合物m1-150~100質量と、メタアクリル酸アルキルエステル化合物m1-1と共重合可能な他の化合物m1-20~50質量但し、m1-1及びm1-2の合計は100質量である。とからなる単量体m1を、水性媒体中で重合し、第1重合体を形成する重合工程。2第2重合工程上記第1重合体の存在下、アルキルスルホン酸塩及び/又はアルキル硫酸エステル塩乳化剤eの存在下又は非存在下に、メタアクリル酸アルキルエステル化合物m2-150~99.99質量と、炭素-炭素二重結合を2つ以上有する重合性不飽和化合物m2-20.01~5質量と、メタアクリル酸アルキルエステル化合物m2-1及び重合性不飽和化合物m2-2と共重合可能な他の化合物m2-30~49.99質量但し、m2-1、m2-2及びm2-3の合計は100質量である。とからなる単量体m2を、水性媒体中で重合し、共重合体a11を得る工程。そして、上記重合工程で用いる単量体m1及びm2の使用量の割合を、両者の合計を100質量とした場合に、それぞれ、1~50質量及び50~99質量とするものである。上記第1重合工程は、乳化剤eの存在下に、メタアクリル酸アルキルエステル化合物m1-150~100質量と、メタアクリル酸アルキルエステル化合物m1-1と共重合可能な他の化合物m1-20~50質量但し、m1-1及びm1-2の合計は100質量である。とからなる単量体m1を、水性媒体中で乳化重合し、第1重合体を形成する工程である。重合に際しては、必要に応じて、重合開始剤、連鎖移動剤分子量調節剤、電解質等を使用することができる。尚、乳化重合の具体的方法は、公知の方法が適用される。上記単量体m1を構成するメタアクリル酸アルキルエステル化合物m1-1としては、好ましくは、エステル部のアルキル基の炭素原子数が1~14の化合物が用いられ、特に、アクリル酸n-ブチル及びアクリル酸2-エチルヘキシルが好ましく用いられる。尚、上記メタアクリル酸アルキルエステル化合物m1-1は、単独で用いてよいし、2種以上を用いてもよい。また、上記メタアクリル酸アルキルエステル化合物m1-1と共重合可能な他の化合物m1-2としては、通常、炭素-炭素二重結合を1つ有する化合物が用いられ、芳香族ビニル化合物、シアン化ビニル化合物等が好ましく用いられる。尚、これらの化合物は、単独で用いてよいし、2種以上を組み合わせて用いることができる。上記第1重合工程において用いる、メタアクリル酸アルキルエステル化合物m1-1、及び、他の化合物m1-2の割合は、両者の合計を100質量とした場合に、それぞれ、好ましくは50~100質量及び0~50質量、より好ましくは70~100質量及び0~30質量、更に好ましくは90~100質量及び0~10質量である。上記割合とすることにより、成形品の耐衝撃性、光輝性及びレーザー溶着性に優れ、熱板溶着時の糸ひきが抑制される。また、上記第1重合工程においては、反応系に、乳化剤eを存在させて、単量体の重合を行う。上記乳化剤eを用いることにより、ゲル含量が70質量以上であり、トルエンによる膨潤度が5.5~30倍であり、体積平均粒子径が100~200nmであり、且つ、体積平均粒子径と数平均粒子径との比が1.1未満であるアクリル系ゴム質重合体a1とするための第1重合体を効率よく製造することができる。上記アルキルスルホン酸塩としては、アルカンスルホン酸塩、アルキルベンゼンスルホン酸塩、アルキルナフタレンスルホン酸塩等が挙げられる。これらの化合物は、単独で用いてよいし、2種以上を組み合わせて用いることができる。上記アルカンスルホン酸塩は、下記一般式1で表される化合物を用いることができる。R1-SO3M1式中、R1は、炭素原子数8~20の炭化水素基であり、Mは、Na又はKである。上記アルキルベンゼンスルホン酸塩は、下記一般式2で表される化合物を用いることができる。式中、R2は、炭素原子数10~18の炭化水素基であり、Mは、Na又はKである。また、上記アルキルナフタレンスルホン酸塩は、下記一般式3で表される化合物を用いることができる。式中、R3は、炭素原子数3~8の炭化水素基であり、Mは、Na又はKである。上記アルキルスルホン酸塩としては、アルカンスルホン酸塩及びアルキルベンゼンスルホン酸塩が好ましく、アルキルベンゼンスルホン酸塩がより好ましい。アルキルベンゼンスルホン酸塩としては、ドデシルベンゼンスルホン酸ナトリウムが特に好ましい。上記アルキル硫酸エステル塩として、高級アルコール硫酸エステル塩、高級アルキルエーテル硫酸エステル塩、硫酸化油、硫酸化脂肪酸エステル、硫酸化オレフィン等が挙げられる。これらの化合物は、単独で用いてよいし、2種以上を組み合わせて用いることができる。上記アルキル硫酸エステル塩の具体例としては、オクチル硫酸ナトリウム、2-エチルヘキシル硫酸ナトリウム、デシル硫酸ナトリウム、ラウリル硫酸ナトリウム、ラウリル硫酸カリウム、ラウリル硫酸アンモニウム、ラウリル硫酸トリエタノールアミン、ミリスチル硫酸ナトリウム、ステアリル硫酸ナトリウム、セチル硫酸ナトリウム、ポリオキシエチレンラウリルエーテル硫酸ナトリウム等が挙げられる。上記乳化剤eの使用量は、上記単量体m1を100質量部とした場合に、好ましくは、0.01~4.0質量部、より好ましくは0.02~3.0質量部、更に好ましくは0.04~2.5質量部である。上記乳化剤eの使用量が上記範囲にあると、上記性質を有するアクリル系ゴム質重合体a1とするための第1重合体を効率よく製造することができ、また、得られる成形品を、耐衝撃性及び光輝性に優れたものとすることができる。尚、上記アルキルスルホン酸塩及びアルキル硫酸エステル塩を併用する場合、その使用量の割合は、両者の合計を100質量とした場合に、それぞれ、好ましくは1~99質量及び1~99質量、より好ましくは5~95質量及び5~95質量、特に好ましくは10~90質量及び10~90質量である。上記第1重合工程における乳化剤eの使用方法としては、重合前に、全量を反応系に一括して仕込む方法、重合前に、一部を反応系に添加しておき、重合が始まってから、その残りを、分割して又は連続的に添加する方法、重合が始まってから、分割して又は連続的に添加する方法、等とすることができる。上記第1重合工程において、重合開始剤を用いる場合には、有機過酸化物、アゾ系化合物、無機過酸化物、レドックス型重合開始剤等を用いることができる。上記有機過酸化物としては、tert-ブチルハイドロパーオキサイド、tert-アミル-tert-ブチルパーオキサイド、tert-ブチル-tert-ヘキシルパーオキサイド、tert-アミル-tert-ヘキシルパーオキサイド、ジtert-ヘキシルパーオキサイド、シクロヘキサノンパーオキサイド、3,3,5-トリメチルシクロヘキサノンパーオキサイド、メチルシクロヘキサノンパーオキサイド、1,1-ビスtert-ブチルパーオキシ-3,3,5-トリメチルシクロヘキサン、1,1-ビスtert-ブチルパーオキシシクロヘキサン、n-ブチル-4,4-ビスtert-ブチルパーオキシバレレート、クメンハイドロパーオキサイド、2,5-ジメチルヘキサン-2,5-ジハイドロパーオキサイド、1,3-ビスtert-ブチルパーオキシ-m-イソプロピルベンゼン、2,5-ジメチル-2,5-ジtert-ブチルパーオキシヘキサン、ジイソプロピルベンゼンパーオキサイド、tert-ブチルクミルパーオキサイド、デカノイルパーオキサイド、ラウロイルパーオキサイド、ベンゾイルパーオキサイド、2,4-ジクロロベンゾイルパーオキサイド、tert-ブチルパーオキシラウレイト、tert-ブチルパーオキシモノカーボネート、ビスtert-ブチルシクロヘキシルパーオキシジカーボネート、tert-ブチルパーオキシベンゾエート、2,5-ジメチル-2,5-ジベンゾイルパーオキシヘキサン等が挙げられる。上記アゾ系化合物としては、2,2’-アゾビスイソブチロニトリル、1,1-アゾビスシクロヘキサン-1-カルボニトリル、アゾクメン、2,2’-アゾビス2-メチルブチロニトリル、2,2’-アゾビスジメチルバレロニトリル、4,4’-アゾビス4-シアノ吉草酸、2-tert-ブチルアゾ-2-シアノプロパン、2,2’-アゾビス2,4,4-トリメチルペンタン、2,2’-アゾビス2-メチルプロパン、ジメチル2,2’-アゾビス2-メチルプロピオネート等が挙げられる。上記無機過酸化物としては、過硫酸カリウム、過硫酸ナトリウム、過硫酸アンモニウム等が挙げられる。また、レドックス型重合開始剤としては、亜硫酸ナトリウム、チオ硫酸ナトリウム、ナトリウムホルムアルデヒドスルホキシレート、アスコルビン酸、硫酸第一鉄等を還元剤とし、ペルオキソ二硫酸カリウム、過酸化水素、tert-ブチルハイドロパーオキサイド等を酸化剤としたものを用いることができる。上記重合開始剤としては、無機過酸化物が好ましい。上記重合開始剤の使用量は、上記単量体m1を100質量部とした場合に、好ましくは0.01~3.0質量部、より好ましくは0.03~1.0質量部、更に好ましくは0.05~0.75質量部、特に好ましくは0.1~0.5質量部である。上記重合開始剤の使用量が上記範囲にあると、上記性質を有するアクリル系ゴム質重合体a1とするための第1重合体を効率よく製造することができ、また、得られる成形品を、耐衝撃性及び光輝性に優れたものとすることができる。上記第1重合工程における重合開始剤の使用方法としては、重合前に、全量を反応系に一括して仕込む方法、重合前に、一部を反応系に添加しておき、重合が始まってから、その残りを、分割して又は連続的に添加する方法、等とすることができる。上記第1重合工程において、連鎖移動剤分子量調節剤を用いる場合には、クロロホルム、四臭化炭素等のハロゲン化炭化水素類;n-ヘキシルメルカプタン、n-オクチルメルカプタン、n-ドデシルメルカプタン、tert-ドデシルメルカプタン、チオグリコール酸等のメルカプタン類;ジメチルキサントゲンジサルファイド、ジイソプロピルキサントゲンジサルファイド等のキサントゲン類;ターピノーレン、α-メチルスチレンダイマー等、従来、公知の化合物を使用することができる。上記連鎖移動剤のうち、tert-ドデシルメルカプタンが好ましい。上記連鎖移動剤の使用量は、上記単量体m1を100質量部とした場合に、好ましくは3質量部以下、より好ましくは1質量部以下である。上記連鎖移動剤の使用量が多すぎると、成形品の耐衝撃性が不十分になる場合がある。上記第1重合工程における連鎖移動剤の使用方法としては、重合前に、全量を反応系に一括して仕込む方法、重合前に、一部を反応系に添加しておき、重合が始まってから、その残りを、分割して又は連続的に添加する方法、等とすることができる。上記第1重合工程において、電解質を用いる場合には、硫酸カリウム、炭酸カリウム、炭酸ナトリウム、水酸化カリウム、炭酸水素ナトリウム、ピロリン酸ナトリウム、リン酸カリウム、亜ジチオン酸ナトリウム等、従来、公知の化合物を使用することができる。これらの化合物は、単独で用いてよいし、2種以上を組み合わせて用いてもよい。上記化合物のうち、炭酸カリウム、炭酸ナトリウム、炭酸水素ナトリウム及び亜ジチオン酸ナトリウムが好ましい。上記電解質の使用量は、上記単量体m1を100質量部とした場合に、好ましくは0.01~1.5質量部、より好ましくは0.03~1.25質量部、更に好ましくは0.05~1.0質量部である。上記電解質の使用量が上記範囲にあると、上記性質を有するアクリル系ゴム質重合体a1である共重合体a11とするための第1重合体を効率よく製造することができる。上記第1重合工程における電解質の使用方法としては、重合前に、全量を反応系に一括して仕込む方法、重合前に、一部を反応系に添加しておき、重合が始まってから、その残りを、分割して又は連続的に添加する方法、重合が始まってから、分割して又は連続的に添加する方法、等とすることができる。上記第1重合工程における重合温度は、通常、65°C~98°C、好ましくは70°C~95°Cである。また、重合時間は、通常、0.5~2.0時間である。上記第1重合工程における反応系のpHは、特に限定されないが、通常、2~12の範囲である。反応系のpHを上記範囲に維持しつつ、重合を進めることにより、上記性質を有するアクリル系ゴム質重合体a1である共重合体a11とするための第1重合体を効率よく製造することができる。上記第1重合工程は、重合転化率が、好ましくは85以上、より好ましくは90以上、特に好ましくは95以上となった時点で終了する。上記重合転化率が低いときに終了した場合には、得られた第1重合体を用いて、第2重合工程を行っても、上記性質を有するアクリル系ゴム質重合体a1が得られない場合がある。尚、上記第1重合工程を、重合転化率85以上で終了した場合には、得られる第1重合体の体積平均粒子径は、通常、40~120nmである。上記第2重合工程は、上記第1重合体の存在下、アルキルスルホン酸塩及び/又はアルキル硫酸エステル塩乳化剤eの存在下又は非存在下に、メタアクリル酸アルキルエステル化合物m2-150~99.99質量と、炭素-炭素二重結合を2つ以上有する重合性不飽和化合物m2-20.01~5質量と、メタアクリル酸アルキルエステル化合物m2-1及び重合性不飽和化合物m2-2と共重合可能な他の化合物m2-30~49.99質量但し、m2-1、m2-2及びm2-3の合計は100質量である。とからなる単量体m2を、水性媒体中で重合し、共重合体a11を得る工程である。上記第2重合工程は、第1重合工程と同じ反応系において行ってよいし、異なる反応系において行ってもよい。異なる反応系において行う場合には、乳化剤eの存在下で重合を行ってよいし、乳化剤eの非存在下で行ってもよい。後者の場合、他の乳化剤を用いてもよい。上記第2重合工程において、乳化剤を用いる場合には、必要に応じて、重合開始剤、連鎖移動剤分子量調節剤、電解質等を使用することができる。これらの成分としては、いずれも、上記例示した化合物を用いることができる。上記単量体m2を構成するメタアクリル酸アルキルエステル化合物m2-1としては、好ましくは、エステル部のアルキル基の炭素原子数が1~14の化合物が用いられ、特に、アクリル酸n-ブチル及びアクリル酸2-エチルヘキシルが好ましく用いられる。尚、上記メタアクリル酸アルキルエステル化合物m2-1は、単独で用いてよいし、2種以上を組み合わせて用いてもよい。上記炭素-炭素二重結合を2つ以上有する重合性不飽和化合物m2-2としては、好ましくは、2官能性芳香族ビニル化合物、2官能性メタアクリル酸エステル、3官能性メタアクリル酸エステル、4官能性メタアクリル酸エステル、5官能性メタアクリル酸エステル、6官能性メタアクリル酸エステル、多価アルコールのメタアクリル酸エステル等が用いられ、特に、メタクリル酸アリル及びトリアリルシアヌレートが好ましく用いられる。尚、上記重合性不飽和化合物m2-2は、単独で用いてよいし、2種以上を組み合わせて用いてもよい。また、上記メタアクリル酸アルキルエステル化合物m2-1及び上記重合性不飽和化合物m2-2と共重合可能な他の化合物m2-3としては、通常、炭素-炭素二重結合を1つ有する化合物が用いられ、芳香族ビニル化合物、シアン化ビニル化合物等が好ましく用いられる。尚、これらの化合物は、単独で用いてよいし、2種以上を組み合わせて用いることができる。上記第2重合工程において用いる、メタアクリル酸アルキルエステル化合物m2-1、重合性不飽和化合物m2-2、及び、他の化合物m2-3の割合は、これらの合計を100質量とした場合に、それぞれ、好ましくは50~99.99質量、0.01~5.0質量及び0~49.99質量、より好ましくは70~99.99質量、0.01~3.0質量及び0~29.99質量、更に好ましくは90~99.99質量、0.01~2.0質量及び0~9.99質量である。上記割合とすることにより、成形品の耐衝撃性、光輝性及びレーザー溶着性に優れ、熱板溶着時の糸ひきが抑制される。尚、上記第1重合工程で用いる単量体m1、及び、上記第2重合工程で用いる単量体m2の使用量の割合は、両者の合計を100質量とした場合に、それぞれ、好ましくは1~50質量及び50~99質量であり、より好ましくは3~40質量及び60~97質量、特に好ましくは5~35質量及び65~95質量である。上記割合とすることにより、成形品の耐衝撃性、光輝性及びレーザー溶着性に優れ、熱板溶着時の糸ひきが抑制される。上記第2重合工程は、上記第1重合工程において得られた第1重合体の存在下に、上記単量体m2を重合する工程であり、単量体m2の全量を反応系に一括して添加して重合を行ってよいし、単量体m2を分割して又は連続的に添加しながら重合を行ってもよい。乳化剤、重合開始剤、連鎖移動剤分子量調節剤等の使用方法については、上記第1重合工程における方法と同様とすることができる。上記第2重合工程は、前述のように、第1重合工程と同じ反応系において進めてよいし、異なる反応系において進めてもよい。上記第2重合工程を、第1重合工程と同じ反応系において進める場合、第1重合工程で得られた、第1重合体を含むラテックスに、上記単量体m2を添加して、重合を進めればよく、必要により、水性媒体等を新たに添加してもよい。また、上記第2重合工程を、新たな反応系において進める場合、上記第1重合工程で得られた、第1重合体を含むラテックスをそのまま用いてよいし、必要に応じて、このラテックスを、水性媒体に懸濁させた懸濁液を用いてもよい。上記第2重合工程を、上記乳化剤eの存在下に進める場合、乳化剤eの好ましい種類、アルキルスルホン酸塩及びアルキル硫酸エステル塩の好ましい組み合わせ、並びに、乳化剤eの使用方法は、上記第1重合工程におけるそれらと同様である。また、上記乳化剤eの使用量は、上記単量体m2を100質量部とした場合に、好ましくは、0.01~4.0質量部、より好ましくは0.02~3.0質量部、更に好ましくは0.04~2.5質量部である。上記乳化剤eの使用量が上記範囲にあると、上記性質を有するアクリル系ゴム質重合体a1である共重合体a11を効率よく製造することができ、また、得られる成形品を、耐衝撃性及び光輝性に優れたものとすることができる。更に、上記第2重合工程において、重合開始剤、連鎖移動剤分子量調節剤、電解質等を用いる場合には、上記第1重合工程において、これらを用いる場合と同じ化合物及び使用方法が好ましく用いられる。各成分の使用量については、単量体m1を単量体m2に置き換えたものとして、同じ量を用いることができる。上記第2重合工程における重合温度は、通常、65°C~98°C、好ましくは70°C~95°Cである。また、重合時間は、通常、2.0~8.0時間である。上記第2重合工程における反応系のpHは、特に限定されないが、通常、2~12の範囲である。反応系のpHを上記範囲に維持しつつ、重合を進めることにより、上記性質を有するアクリル系ゴム質重合体a1である共重合体a11を効率よく製造することができる。上記第2重合工程は、重合転化率が、好ましくは85以上、より好ましくは90以上、特に好ましくは95以上となった時点で終了する。上記第2重合工程を、重合転化率85以上で終了した場合には、上記性質を有するアクリル系ゴム質重合体a1である共重合体a11を効率よく製造することができる。尚、上記重合転化率を低くして重合を終了すると、得られたアクリル系ゴム質重合体の粒子径が小さく、耐衝撃性が不十分になる場合がある。上記アクリル系ゴム質重合体a1としては、上記のようにして得られた共重合体a11をはじめ、従来、公知の方法により得られたアクリル系ゴム質重合体を、肥大化させて得られたものを用いることができる。肥大化処理の方法としては、肥大化用重合体を含むラテックスに、無水酢酸、酢酸、硝酸、リン酸等の酸を添加する方法が挙げられる。これらのうち、無水酢酸が好ましく、これにより肥大化後の粒子径にばらつきのないアクリル系ゴム質重合体a1とすることができる。上記アクリル系ゴム質重合体a1としては、肥大化していない重合体、及び、肥大化させた重合体のいずれを用いてもよく、これらを組み合わせて用いてもよい。上記アクリル系ゴム質重合体a1の存在下、重合に供されるビニル系単量体a2は、芳香族ビニル化合物及びシアン化ビニル化合物を含む単量体であり、必要に応じて、メタアクリル酸エステル化合物、マレイミド系化合物、不飽和酸無水物、カルボキシル基含有不飽和化合物、ヒドロキシル基含有不飽和化合物、アミノ基含有不飽和化合物、アミド基含有不飽和化合物、エポキシ基含有不飽和化合物、オキサゾリン基含有不飽和化合物等を含んでもよい。尚、上記ビニル系単量体a2における、芳香族ビニル化合物及びシアン化ビニル化合物の合計量の割合は、好ましくは50~100質量、より好ましくは70~100質量、更に好ましくは80~100質量である。上記芳香族ビニル化合物は、特に限定されないが、官能基等の置換基を有さないものとする。その例としては、スチレン、α-メチルスチレン、o-メチルスチレン、p-メチルスチレン、β-メチルスチレン、エチルスチレン、p-tert-ブチルスチレン、ビニルトルエン、ビニルキシレン、ビニルナフタレン等が挙げられる。これらの化合物は、単独であるいは2つ以上を組み合わせて用いることができる。また、これらのうち、スチレン及びα-メチルスチレンが好ましく、特にスチレンが好ましい。上記シアン化ビニル化合物としては、アクリロニトリル、メタクリロニトリル、エタクリロニトリル、α-エチルアクリロニトリル、α-イソプロピルアクリロニトリル等が挙げられる。これらの化合物は、単独であるいは2つ以上を組み合わせて用いることができる。また、これらのうち、アクリロニトリルが好ましい。上記メタアクリル酸エステル化合物としては、メタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸sec-ブチル、メタアクリル酸tert-ブチル、メタアクリル酸ヘキシル、メタアクリル酸n-オクチル、メタアクリル酸2-エチルヘキシル、メタアクリル酸シクロヘキシル、メタアクリル酸フェニル、メタアクリル酸ベンジル等が挙げられる。これらの化合物は、単独であるいは2つ以上を組み合わせて用いることができる。上記マレイミド系化合物としては、マレイミド、N-メチルマレイミド、N-イソプロピルマレイミド、N-ブチルマレイミド、N-ドデシルマレイミド、N-フェニルマレイミド、N-2-メチルフェニルマレイミド、N-4-メチルフェニルマレイミド、N-2、6-ジメチルフェニルマレイミド、N-2、6-ジエチルフェニルマレイミド、N-2-メトキシフェニルマレイミド、N-ベンジルマレイミド、N-ナフチルマレイミド、N-シクロヘキシルマレイミド等が挙げられる。これらのうち、N-フェニルマレイミドが好ましい。また、これらの化合物は、単独であるいは2つ以上を組み合わせて用いることができる。尚、上記成分[A]に、マレイミド系化合物に由来する構造単位を導入する他の方法としては、例えば、無水マレイン酸の不飽和ジカルボン酸無水物を共重合し、その後イミド化する方法でもよい。上記不飽和酸無水物としては、無水マレイン酸、無水イタコン酸、無水シトラコン酸等が挙げられる。これらの化合物は、単独であるいは2つ以上を組み合わせて用いることができる。上記カルボキシル基含有不飽和化合物としては、メタアクリル酸、エタクリル酸、マレイン酸、フマル酸、イタコン酸、クロトン酸、桂皮酸等が挙げられる。これらの化合物は、単独であるいは2つ以上を組み合わせて用いることができる。上記ヒドロキシル基含有不飽和化合物としては、メタアクリル酸ヒドロキシメチル、メタアクリル酸2-ヒドロキシエチル、メタアクリル酸2-ヒドロキシプロピル、メタアクリル酸3-ヒドロキシプロピル、メタアクリル酸2-ヒドロキシブチル、メタアクリル酸3-ヒドロキシブチル、メタアクリル酸4-ヒドロキシブチル、ポリエチレングリコールモノメタアクリレート、ポリプロピレングリコールモノメタアクリレート、メタアクリル酸2-ヒドロキシエチルにε-カプロラクトンを付加して得られた化合物等のヒドロキシル基を有するメタアクリル酸エステル;o-ヒドロキシスチレン、m-ヒドロキシスチレン、p-ヒドロキシスチレン、o-ヒドロキシ-α-メチルスチレン、m-ヒドロキシ-α-メチルスチレン、p-ヒドロキシ-α-メチルスチレン、2-ヒドロキシメチル-α-メチルスチレン、3-ヒドロキシメチル-α-メチルスチレン、4-ヒドロキシメチル-α-メチルスチレン、4-ヒドロキシメチル-1-ビニルナフタレン、7-ヒドロキシメチル-1-ビニルナフタレン、8-ヒドロキシメチル-1-ビニルナフタレン、4-ヒドロキシメチル-1-イソプロペニルナフタレン、7-ヒドロキシメチル-1-イソプロペニルナフタレン、8-ヒドロキシメチル-1-イソプロペニルナフタレン、N-4-ヒドロキシフェニルマレイミド、p-ビニルベンジルアルコール、3-ヒドロキシ-1-プロペン、4-ヒドロキシ-1-ブテン、シス-4-ヒドロキシ-2-ブテン、トランス-4-ヒドロキシ-2-ブテン、3-ヒドロキシ-2-メチル-1-プロペン等が挙げられる。これらの化合物は、単独であるいは2つ以上を組み合わせて用いることができる。上記アミノ基含有不飽和化合物としては、メタアクリル酸アミノエチル、メタアクリル酸プロピルアミノエチル、メタアクリル酸ジメチルアミノメチル、メタアクリル酸ジエチルアミノメチル、メタアクリル酸2-ジメチルアミノエチル、メタアクリル酸2-ジエチルアミノエチル、メタアクリル酸2-ジ-n-プロピルアミノエチル、メタアクリル酸2-ジメチルアミノプロピル、メタアクリル酸2-ジエチルアミノプロピル、メタアクリル酸2-ジ-n-プロピルアミノプロピル、メタアクリル酸3-ジメチルアミノプロピル、メタアクリル酸3-ジエチルアミノプロピル、メタアクリル酸3-ジ-n-プロピルアミノプロピル、メタアクリル酸2-tert-ブチルアミノエチル、メタアクリル酸フェニルアミノエチル、メタアクリル酸アミノエーテル、4-アミノスチレン、4-ジメチルアミノスチレン、N-ビニルジエチルアミン、N-アセチルビニルアミン、メタアクリルアミン、N-メチルメタアクリルアミン等が挙げられる。これらの化合物は、単独であるいは2つ以上を組み合わせて用いることができる。上記アミド基含有不飽和化合物としては、メタアクリルアミド、N-メチロールメタアクリルアミド、3-ジメチルアミノプロピルメタアクリルアミド等が挙げられる。これらの化合物は、単独であるいは2つ以上を組み合わせて用いることができる。上記エポキシ基含有不飽和化合物としては、メタアクリル酸グリシジル、メタアクリル酸3,4-オキシシクロヘキシル、ビニルグリシジルエーテル、アリルグリシジルエーテル、メタリルグリシジルエーテル等が挙げられる。これらの化合物は、単独であるいは2つ以上を組み合わせて用いることができる。上記オキサゾリン基含有不飽和化合物としては、ビニルオキサゾリン等が挙げられる。上記成分[A]として、好ましいグラフト樹脂は、以下の通りである。1アクリル系ゴム質重合体a1の存在下に、芳香族ビニル化合物及びシアン化ビニル化合物からなるビニル系単量体a2-1を重合して得られた樹脂2アクリル系ゴム質重合体a1の存在下に、芳香族ビニル化合物、シアン化ビニル化合物及びメタアクリル酸エステル化合物からなるビニル系単量体a2-2を重合して得られた樹脂上記成分[A]は、上記のように、アクリル系ゴム質重合体部と、ビニル系単量体a2に由来する構造単位を含む共重合体部とからなる。この成分[A]を構成するアクリル系ゴム質重合体部の含有量は、アクリル系ゴム質重合体部及び共重合体部の合計100質量部に対して、好ましくは5~80質量部、より好ましくは10~70質量部、更に好ましくは10~65質量部である。尚、上記アクリル系ゴム質重合体部の含有量が多すぎると、アクリル系ゴム質重合体強化グラフト樹脂の生産性、耐熱性及び光輝性が低下する場合がある。一方、アクリル系ゴム質重合体部の含有量が少なすぎると、耐衝撃性が十分でない場合がある。上記成分[A]を製造する方法は、特に限定されず、公知の方法を適用することができる。グラフト重合の方法としては、乳化重合、懸濁重合、溶液重合、塊状重合、又は、これらを組み合わせた重合法とすることができる。これらのうち、乳化重合が好ましい。尚、上記の重合法においては、成分[A]以外に、未グラフト重合体が副生する。上記成分[A]を製造する場合、アクリル系ゴム質重合体a1及びビニル系単量体a2の使用量は、耐衝撃性及び光輝性の観点から、両者の合計量を100質量とした場合に、それぞれ、好ましくは5~90質量及び10~95質量、より好ましくは10~80質量及び20~90質量、更に好ましくは30~70質量及び30~70質量である。尚、上記成分[A]を製造する際には、反応系において、アクリル系ゴム質重合体a1全量の存在下に、ビニル系単量体a2を一括添加して重合を開始してよいし、分割して又は連続的に添加しながら重合を行ってもよい。また、アクリル系ゴム質重合体a1の一部存在下、又は、非存在下に、ビニル系単量体a2を一括添加して重合を開始してよいし、分割して又は連続的に添加してもよい。このとき、上記アクリル系ゴム質重合体a1の残部を、反応の途中で、一括して、分割して又は連続的に添加してもよい。乳化重合を行う場合には、重合開始剤、連鎖移動剤分子量調節剤、乳化剤、水等が用いられる。重合開始剤及び連鎖移動剤については、上記説明した通りである。上記重合開始剤としては、レドックス型重合開始剤が好ましい。また、上記重合開始剤の使用量は、上記ビニル系単量体a2全量に対し、通常、0.1~1.5質量である。尚、上記重合開始剤は、反応系に一括して、又は、連続的に添加することができる。上記連鎖移動剤としては、メルカプタン類が好ましく、特に、tert-ドデシルメルカプタンが好ましい。また、上記連鎖移動剤の使用量は、上記ビニル系単量体a2全量に対し、通常、5質量以下である。尚、上記連鎖移動剤は、反応系に一括して、又は、連続的に添加することができる。上記乳化剤としては、アニオン系界面活性剤及びノニオン系界面活性剤が挙げられる。アニオン系界面活性剤としては、高級アルコールの硫酸エステル;ドデシルベンゼンスルホン酸ナトリウム等のアルキルベンゼンスルホン酸塩;ラウリル硫酸ナトリウム等の脂肪族スルホン酸塩;高級脂肪族カルボン酸塩、脂肪族リン酸塩等が挙げられる。また、ノニオン系界面活性剤としては、ポリエチレングリコールのアルキルエステル型化合物、アルキルエーテル型化合物等が挙げられる。これらは、1種単独であるいは2種以上を組み合わせて用いることができる。上記乳化剤の使用量は、上記ビニル系単量体a2全量に対し、通常、0.01~5質量である。乳化重合は、ビニル系単量体a2、重合開始剤等の種類及び配合に応じ、公知の条件で行うことができる。上記ビニル系単量体a2を重合する際の重合温度は、通常、40°C~80°C、好ましくは50°C~75°Cである。また、重合時間は、通常、4~8時間である。乳化重合における反応系のpHは、特に限定されないが、通常、8~12の範囲であり、好ましくは9~12である。反応系のpHを上記範囲に維持しつつ、重合を進めることにより、成分[A]の形成を効率よく進めることができる。乳化重合は、重合転化率が、好ましくは85以上、より好ましくは90以上、特に好ましくは95以上となった時点で終了する。この乳化重合を、重合転化率85以上で終了した場合には、得られる成分[A]を含有する組成物を用いて、耐衝撃性及び光輝性に優れた成形品を得ることができる。乳化重合の終了後、成分[A]を含むラテックスに対しては、通常、凝固剤による樹脂成分の凝固が行われ、粉体等とされる。その後、水洗等によって精製し、乾燥して回収される。凝固に際しては、従来、公知の凝固剤が用いられ、塩化カルシウム、硫酸マグネシウム、塩化マグネシウム、酢酸カルシウム等の無機塩;硫酸、塩酸等の無機酸;酢酸、乳酸等の有機酸等が用いられる。溶液重合、塊状重合及び塊状-懸濁重合により成分[A]を製造する場合は、公知の方法を適用することができる。上記のようにして得られたゴム強化樹脂は、通常、成分[A]及び未グラフト重合体を含有するので、成分[A]及び未グラフト重合体を分離する場合、例えば、1gのゴム強化樹脂を、20~30mlのアセトンに投入し、25°Cで2~6時間の撹拌等を行い、生成した不溶分及び可溶分アセトン可溶重合体を分離回収する方法が適用される。アセトン可溶重合体は、未グラフト重合体に相当するものであり、上記のように、使用したビニル系単量体a2の種類により、成分[B]及び/又は成分[C]に含まれるものがある。上記成分[A]におけるグラフト率、即ち、アクリル系ゴム質重合体a1にグラフトした、ビニル系単量体a2に由来する構造単位を含む共重合体の割合は、成形加工性、耐衝撃性、光輝性等の観点から、好ましくは5~200質量であり、より好ましくは10~150質量、更に好ましくは20~120質量である。グラフト率が低すぎると、成形品の耐衝撃性が十分でない場合がある。一方、グラフト率が高すぎると、成形加工性が十分でない場合がある。上記グラフト率は、下記式により求めることができる。グラフト率={S-T/T}×100式中、Sは、グラフト重合により得られたゴム強化樹脂を、アセトンに投入し、振とう機を用いて、振とう温度25°C、2時間した後、遠心分離機を用いて、遠心分離温度0°C、回転数28,000rpm、1時間し、不溶分と可溶分とを分離して得られる不溶分温度60°C、12時間乾燥の質量gであり、Tは、ゴム強化樹脂に含まれるアクリル系ゴム質重合体a1の質量gである。このアクリル系ゴム質重合体a1の質量は、重合処方及び重合転化率から算出する方法、赤外線吸収スペクトルIRにより求める方法等により得ることができる。上記グラフト率は、例えば、成分[A]の製造時に用いる重合開始剤の種類及びその使用量、連鎖移動剤の種類及びその使用量、ビニル系単量体a2の供給方法及び供給時間、重合温度、重合時間等を、適宜、選択することにより調整することができる。上記成分[B]は、α-メチルスチレンに由来する構造単位以下、構造単位b1ともいう。の所定量を含む共重合体であり、上記成分[A]、又は、後述する成分[D]を製造した際に形成された未グラフト重合体に由来するものであってよいし、別途、ゴム質重合体の非存在下にα-メチルスチレンを含む単量体の共重合により得られた共重合体であってもよい。この構造単位b1の含有量は、上記成分[B]を構成する全ての構造単位の合計量に対して、25~85質量であり、好ましくは30~80質量である。尚、上記成分[A]が、アクリル系ゴム質重合体部と、α-メチルスチレンに由来する構造単位b1を含む共重合体部とからなるグラフト樹脂である場合には、このグラフト樹脂は、成分[B]に含まれないものとする。即ち、この成分[B]は、構造的に、上記成分[A]と独立した成分である。本発明の組成物が、この成分[B]を含むことにより、優れた成形加工性及び耐熱性を得ることができる。上記成分[B]は、構造単位b1を含む共重合体であり、他の構造単位以下、構造単位b2という。を更に含む。この構造単位b2は、α-メチルスチレンと共重合可能なビニル系単量体に由来する構造単位である。α-メチルスチレンと共重合可能なビニル系単量体は、特に好ましくはシアン化ビニル化合物であり、それ以外には、他の芳香族ビニル化合物α-メチルスチレンを除く、メタアクリル酸エステル化合物、マレイミド系化合物、不飽和酸無水物、カルボキシル基含有不飽和化合物、ヒドロキシル基含有不飽和化合物、アミノ基含有不飽和化合物、アミド基含有不飽和化合物、エポキシ基含有不飽和化合物、オキサゾリン基含有不飽和化合物等が挙げられる。各化合物は、上記成分[A]の形成に用いることができるビニル系単量体a2として例示した化合物が適用される。そして、これらの化合物は、単独で用いてよいし、2種以上を組み合わせて用いてもよい。上記成分[B]としては、α-メチルスチレン、及び、シアン化ビニル化合物の共重合体B1、α-メチルスチレン、他の芳香族ビニル化合物α-メチルスチレンを除く、及び、シアン化ビニル化合物の共重合体B2、α-メチルスチレン、他の芳香族ビニル化合物α-メチルスチレンを除く、及び、メタアクリル酸エステル化合物の共重合体B3等が挙げられる。上記好ましい態様において、シアン化ビニル化合物としては、アクリロニトリルが好ましく、他の芳香族ビニル化合物としては、スチレンが好ましく、メタアクリル酸エステル化合物としては、メタクリル酸メチルが好ましい。上記成分[B]の極限粘度メチルエチルケトン中、30°Cは、成形加工性及び耐熱性の観点から、好ましくは0.2~1.0dl/g、より好ましくは0.25~0.8dl/gである。上記極限粘度は、以下の要領で求めることができる。上記成分[B]をメチルエチルケトンに溶解させ、濃度の異なるものを5点調製し、ウベローデ粘度管を用いて、30°Cで各濃度の還元粘度を測定することにより、極限粘度が求められる。上記成分[B]は、1種単独で用いてよいし、2種以上を組み合わせて用いてもよい。本発明において、上記成分[B]が、別途、準備した共重合体である場合、公知の、乳化重合、溶液重合、塊状重合等により形成されたものとすることができる。本発明の組成物において、上記成分[A]及び成分[B]の含有割合は、両者の合計を100質量とした場合に、それぞれ、好ましくは10~80質量及び20~90質量、より好ましくは15~70質量及び30~85質量、更に好ましくは20~65質量及び35~80質量、特に好ましくは35~65質量及び35~65質量である。上記成分[A]及び成分[B]の含有割合が上記範囲にあると、耐衝撃性、耐熱性、成形外観性、溶着性、光輝性等に優れた成形品を得ることができる。尚、上記成分[A]の含有量が少なすぎると、耐衝撃性が低下する場合がある。一方、上記成分[A]の含有量が多すぎると、耐熱性及び光輝性が低下する場合がある。次に、α-メチルスチレンを除く他の芳香族ビニル化合物に由来する構造単位以下、構造単位c1ともいう。、並びに、シアン化ビニル化合物に由来する構造単位以下、構造単位c2ともいう。、及び/又は、メタアクリル酸アルキルエステル化合物に由来する構造単位以下、構造単位c3ともいう。を含む共重合体である成分[C]について説明する。上記成分[C]は、上記成分[A]、又は、後述する成分[D]を製造した際に形成された未グラフト重合体に由来するものであってよいし、別途、ゴム質重合体の非存在下にα-メチルスチレンを除く単量体の共重合により得られた共重合体であってもよい。上記成分[C]において、構造単位c1の含有量は、上記成分[C]を構成する全ての構造単位の合計量に対して、好ましくは10~100質量、より好ましくは20~100質量、更に好ましくは30~90質量である。尚、上記成分[A]が、アクリル系ゴム質重合体部と、構造単位c1を含む共重合体部とからなるグラフト樹脂である場合、及び、後述する上記成分[D]が、複合ゴム部と、構造単位d1を含む共重合体部とからなるグラフト樹脂である場合には、これらのグラフト樹脂は、成分[C]に含まれないものとする。即ち、この成分[C]は、構造的に、上記成分[A]及び[D]と独立した成分である。本発明の組成物が、この成分[C]を含むことにより、成形加工性に優れ、得られる成形品の表面外観性に優れたものとすることができる。上記成分[C]は、以下に例示され、これらの重合体は、単独で含まれていてよいし、2種以上の組み合わせで含まれていてもよい。1構造単位c1及びc2を含む共重合体2構造単位c1及びc3を含む共重合体3構造単位c1、c2及びc3を含む共重合体4構造単位c1からなる重合体上記成分[C]が上記態様1の共重合体である場合、構造単位c1及びc2の含有割合は、成形加工性、耐薬品性等の観点から、両者の合計を100質量とした場合に、それぞれ、好ましくは50~95質量及び5~50質量、より好ましくは60~95質量及び5~40質量である。上記成分[C]が上記態様2の共重合体である場合、構造単位c1及びc3の含有割合は、成形加工性、光輝性等の観点から、両者の合計を100質量とした場合に、それぞれ、好ましくは10~90質量及び10~90質量、より好ましくは20~80質量及び20~80質量である。上記成分[C]が上記態様3の共重合体である場合、構造単位c1、c2及びc3の含有割合は、成形加工性、光輝性、糸ひきの抑制等の観点から、これらの合計を100質量とした場合に、それぞれ、好ましくは5~35質量、1~25質量及び45~75質量、より好ましくは10~30質量、5~20質量及び55~75質量である。上記構造単位c1を形成する芳香族ビニル化合物としては、スチレンが好ましい。上記構造単位c2を形成するシアン化ビニル化合物としては、アクリロニトリルが好ましい。また、上記構造単位c3を形成するメタアクリル酸エステル化合物としては、メタクリル酸メチルが好ましい。上記成分[C]は、更に、他の構造単位以下、構造単位c4という。を含んでもよい。この構造単位c4を形成する単量体としては、マレイミド系化合物、不飽和酸無水物、カルボキシル基含有不飽和化合物、ヒドロキシル基含有不飽和化合物、アミノ基含有不飽和化合物、アミド基含有不飽和化合物、エポキシ基含有不飽和化合物、オキサゾリン基含有不飽和化合物等が挙げられる。上記成分[C]が、構造単位c4を含む場合、上記成分[C]を構成するすべての構造単位の合計を100質量とすると、構造単位c4の含有量の上限は、好ましくは50質量、より好ましくは40質量、更に好ましくは30質量である。上記成分[C]の極限粘度メチルエチルケトン中、30°Cは、成形加工性、得られる成形品の耐熱性及び表面外観性の観点から、好ましくは0.2~1.0dl/g、より好ましくは0.25~0.8dl/gである。上記成分[C]の極限粘度は、上記成分[B]の極限粘度と同様にして求めることができる。上記成分[C]は、1種単独で用いてよいし、2種以上を組み合わせて用いてもよい。本発明において、上記成分[C]が、別途、準備した共重合体である場合、公知の、乳化重合、溶液重合、塊状重合等により形成されたものとすることができる。本発明の組成物が、上記成分[C]を含有する場合、その含有量は、上記成分[A]、[B]及び[C]の合計量を100質量とした場合に、好ましくは70質量以下、より好ましくは5~60質量、更に好ましくは10~50質量、特に好ましくは15~40質量である。上記成分[C]が70質量以下で含まれると、より耐熱性に優れた成形品を得ることができ、溶着時の糸ひきが抑制される。本発明の組成物が、上記成分[C]を含有する場合、上記成分[B]及び[C]の混合物の極限粘度メチルエチルケトン中、30°Cは、成形加工性、成形外観性及び光輝性の観点から、好ましくは0.2~1.0dl/g、より好ましくは0.25~0.8dl/gである。上記成分[B]及び[C]の混合物は、本発明の組成物において、未グラフト重合体に相当する成分である。これらの成分を回収する場合には、本発明の組成物を、アセトンに投入した後、25°Cで2~6時間の撹拌等を行い、次いで、不溶成分を除去し、回収したアセトン可溶成分から、アセトンを除去する方法等が適用される。アセトン除去後の回収物は、アセトン可溶重合体と称される。本発明の組成物は、更に、オルガノシロキサン系ゴム、及び、メタアクリル酸アルキルエステルに由来する構造単位を有する共重合体ゴムを含む複合ゴムd1の存在下、単独重合体のガラス転移温度が0°Cを超えるメタアクリル酸アルキルエステル化合物、芳香族ビニル化合物及びシアン化ビニル化合物を含むビニル系単量体以下、ビニル系単量体d2ともいう。を重合グラフト重合して得られた、複合ゴム強化グラフト樹脂[D]以下、成分[D]ともいう。を含有することができる。上記成分[D]は、上記成分[A]と同じように、ビニル系単量体d2の共重合体が、複合ゴムd1にグラフトしている樹脂であり、複合ゴム部と、ビニル系単量体d2に由来する構造単位を含む共重合体部とからなる樹脂である。上記成分[D]の形成に用いられる複合ゴムd1は、オルガノシロキサン系ゴム、及び、メタアクリル酸アルキルエステルに由来する構造単位を有する共重合体ゴムからなるものであり、両者が絡み合う等により、互いに独立していない複合化されたゴムである。上記オルガノシロキサン系ゴムとしては、後述するポリオルガノシロキサンd1-1が好ましく、上記メタアクリル酸アルキルエステルに由来する構造単位を含む共重合体ゴムとしては、後述するポリメタアクリル酸エステルd1-2が好ましい。以下、これらの構成成分について、説明する。上記ポリオルガノシロキサンd1-1及びポリメタアクリル酸エステルd1-2を含む複合ゴムd1としては、ポリオルガノシロキサンd1-1の存在下、メタアクリル酸アルキルエステル化合物を含む単量体以下、単量体mmという。を重合する方法により得られたゴム、又は、ポリメタアクリル酸エステルd1-2の存在下、オルガノシロキサンを重合する方法により得られたゴムを用いることができる。これらのうち、成形品の耐衝撃性、光輝性及び生産性の観点から、前者の方法による複合ゴムが好ましく、その方法は、以下に詳述される。上記ポリオルガノシロキサンd1-1としては、環状オルガノシロキサンがグラフト交叉剤を介して連なったものが好ましく、3員環以上の環状オルガノシロキサン、及び、ポリオルガノシロキサン用グラフト交叉剤以下、シロキサン交叉剤という。を含有するオルガノシロキサン混合物を、乳化重合して得られたものが好ましい。オルガノシロキサン混合物は、必要に応じて、ポリオルガノシロキサン用架橋剤以下、シロキサン架橋剤という。を含有してもよい。上記3員環以上の環状オルガノシロキサンとしては、3~6員環の化合物が好ましい。環状オルガノシロキサンとしては、ヘキサメチルシクロトリシロキサン、オクタメチルシクロテトラシロキサン、デカメチルシクロペンタシロキサン、ドデカメチルシクロヘキサシロキサン、トリメチルトリフェニルシクロトリシロキサン、テトラメチルテトラフェニルシクロテトラシロキサン、オクタフェニルシクロテトラシロキサン等が挙げられる。これらは、単独で用いてよいし、2つ以上を組み合わせて用いてもよい。上記シロキサン交叉剤としては、上記環状オルガノシロキサンと、シロキサン結合を介して結合し、ポリメタアクリル酸エステルd1-2や、後述するビニル系単量体d2との結合を形成し得るものが好ましい。上記環状オルガノシロキサンとの反応性の観点から、ビニル基を有するアルコキシシラン化合物が好ましい。上記アルコキシシラン化合物としては、β-メタクリロイルオキシエチルジメトキシメチルシラン、γ-メタクリロイルオキシプロピルジメトキシメチルシラン、γ-メタクリロイルオキシプロピルメトキシジメチルシラン、γ-メタクリロイルオキシプロピルトリメトキシシラン、γ-メタクリロイルオキシプロピルエトキシジエチルシラン、γ-メタクリロイルオキシプロピルジエトキシメチルシラン、δ-メタクリロイルオキシブチルジエトキシメチルシラン等のメタクリロイルオキシシラン;テトラメチルテトラビニルシクロテトラシロキサン等のビニルシロキサン;p-ビニルフェニルジメトキシメチルシラン等のビニルフェニルシラン;γ-メルカプトプロピルジメトキシメチルシラン、γ-メルカプトプロピルトリメトキシシラン等のメルカプトシランが挙げられる。これらの化合物は、単独で用いてよいし、2つ以上を組み合わせて用いてもよい。上記シロキサン架橋剤としては、上記環状オルガノシロキサンと結合し得る官能基を3つ又は4つ有する化合物が好ましい。このような化合物としては、トリメトキシメチルシラン等のトリアルコキシアルキルシラン;トリエトキシフェニルシラン等のトリアルコキシアリールシラン;テトラメトキシシラン、テトラエトキシシラン、テトラn-プロポキシシラン、テトラブトキシシラン等のテトラアルコキシシラン等が挙げられる。これらは、単独で用いてよいし、2つ以上を組み合わせて用いてもよい。また、これらのうち、テトラアルコキシシランが好ましく、テトラエトキシシランが特に好ましい。上記オルガノシロキサン混合物が、環状オルガノシロキサン、シロキサン交叉剤及びシロキサン架橋剤からなる場合、これらの成分の使用量の比率は、これらの合計を100質量とした場合に、それぞれ、好ましくは60~99.9質量、0.1~10質量及び0~30質量である。尚、上記環状オルガノシロキサンの特に好ましい使用量は、70~99.9質量である。上記オルガノシロキサン混合物の乳化重合は、下記の方法が挙げられる。1オルガノシロキサン混合物に乳化剤と水とを添加してラテックスを得て、ラテックスの微粒子化を行った後、これと酸触媒とを混合して反応させる方法2オルガノシロキサン混合物に乳化剤と水と共に酸触媒を添加してラテックスとし、ラテックスの微粒子化を行い反応させる方法上記乳化剤としては、アルキルベンゼンスルホン酸ナトリウム、アルキルスルホン酸ナトリウム、ポリオキシエチレンアルキル硫酸ナトリウム等のアニオン系乳化剤等が挙げられる。これらの化合物は、単独で用いてよいし、2つ以上を組み合わせて用いてもよい。また、これらのうち、アルキルベンゼンスルホン酸ナトリウム、ラウリルスルホン酸ナトリウム等のスルホン酸系の乳化剤が好ましい。上記乳化剤の使用量は、ラテックスの安定した分散状態を保持するために、オルガノシロキサン混合物100質量部に対して、好ましくは0.05質量部以上である。また、乳化剤それ自体に起因する着色や、熱可塑性樹脂組成物の劣化による着色の影響を回避するため、上限値は、好ましくは15質量部である。上記酸触媒としては、アルキルスルホン酸、アルキルベンゼンスルホン酸、アルキルナフタレンスルホン酸等のスルホン酸類;硫酸、塩酸、硝酸等の鉱酸類が挙げられる。これらは、単独で用いてよいし、2種以上を組み合わせて用いてもよい。また、これらのうち、アルキルベンゼンスルホン酸は、ポリオルガノシロキサンを含むラテックスの安定化作用に優れることから、好ましく、n-ドデシルベンゼンスルホン酸がより好ましい。上記酸触媒の使用量は、オルガノシロキサン混合物100質量部に対して、好ましくは0.1~15質量部である。上記方法1における酸触媒の使用方法としては、水に溶かしてなる酸触媒水溶液を用いることが好ましい。酸触媒水溶液を加熱により高温とした後、微粒子化したラテックスを、この水溶液に、一定速度で滴下し、重合反応を進めることが好ましい。この方法1は、得られるポリオルガノシロキサンの粒子径の制御が容易であり、好ましい。また、上記方法2においては、酸触媒を、そのまま用いてよいし、水に溶かしてなる酸触媒水溶液を用いてもよい。そして、酸触媒又は酸触媒水溶液を、オルガノシロキサン混合物、乳化剤及び水に添加し、混合することができる。上記オルガノシロキサン混合物の乳化重合に際して、ラテックスを微粒子化する装置としては、ラテックス中の疎水性物質を高速回転による剪断力で微粒子とするホモミキサー、高圧発生機による噴出力で微粒子とするホモジナイザー等が挙げられる。これらのうち、ホモジナイザー等の高圧乳化装置は、オルガノシロキサン混合物の粒子径分布幅が小さいラテックスが得られるため、好ましい。上記ポリオルガノシロキサンd1-1の形成に係る重合時間は、上記方法1においては、ラテックスの滴下終了後、1時間程度が好ましい。一方、上記方法2では、重合時間は、好ましくは2時間以上、より好ましくは5時間以上である。また、重合温度は、いずれの場合も、好ましくは50°C以上、より好ましくは80°C以上である。乳化重合の停止は、反応液を冷却し、更に、水酸化ナトリウム、水酸化カリウム、炭酸ナトリウム等のアルカリ性物質で中和することにより行うことができる。以上の操作により得られたポリオルガノシロキサンd1-1の体積平均粒子径は、好ましくは120nm以下、より好ましくは100nm以下である。但し、下限は、通常、60nmである。その後、得られたポリオルガノシロキサンd1-1の存在下、メタアクリル酸アルキルエステル化合物を含む単量体mmを重合することにより、ポリオルガノシロキサンd1-1及びポリメタアクリル酸エステルd1-2を含む複合ゴムd1を得ることができる。上記単量体mmは、メタアクリル酸アルキルエステル化合物のみであってよいし、メタアクリル酸アルキルエステル化合物と、他の化合物とからなるものであってもよい。上記メタアクリル酸アルキルエステル化合物は、好ましくは、エステル部のアルキル基の炭素原子数が1~14の化合物である。その具体例は、メタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸tert-ブチル、メタアクリル酸ペンチル、メタアクリル酸ヘキシル、メタアクリル酸ヘプチル、メタアクリル酸2-エチルヘキシル、メタアクリル酸オクチル、メタアクリル酸ノニル、メタアクリル酸デシル、メタアクリル酸ドデシル、メタアクリル酸トリデシル等である。これらの化合物は、単独で用いてよいし、2つ以上を用いてもよい。上記メタアクリル酸アルキルエステル化合物としては、アクリル酸メチル、アクリル酸エチル、アクリル酸n-プロピル、アクリル酸n-ブチル、メタクリル酸ヘキシル、メタアクリル酸2-エチルヘキシル、メタクリル酸ドデシル及びメタクリル酸トリデシルが好ましく、アクリル酸n-ブチル及びアクリル酸2-エチルヘキシルが特に好ましい。他の化合物としては、メタアクリル酸アルキルエステル化合物と共重合可能な化合物であれば、特に限定されず、メタアクリル酸アルキルエステル化合物を除く、炭素-炭素二重結合を1つ有する化合物、炭素-炭素二重結合を2つ以上有する化合物等が挙げられる。他の化合物としては、炭素-炭素二重結合を2つ以上有する化合物が好ましく、ポリメタアクリル酸エステル用グラフト交叉剤以下、アクリル交叉剤という。、及び、ポリメタアクリル酸エステル用架橋剤以下、アクリル架橋剤という。が好ましく用いられる。上記アクリル交叉剤は、好ましくは、分子中に含まれる、複数の炭素-炭素二重結合においてメタアクリル酸エステル化合物との反応性が異なる化合物である。上記アクリル交叉剤としては、メタアクリル酸アリル、トリアリルシアヌレート、トリアリルイソシアヌレート等が挙げられる。これらは、単独で用いてよいし、2つ以上を組み合わせて用いてもよい。上記アクリル架橋剤は、好ましくは、ポリメタアクリル酸エステルd1-2において架橋構造を形成する化合物である。上記アクリル架橋剤としては、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、ネオペンチルグリコールジメタアクリレート、ブタンジオールジメタアクリレート、ヘキサンジオールジメタアクリレート、トリメチロールプロパントリメタアクリレート、テトラメチロールテトラメタアクリレート、ジビニルベンゼンを挙げることができる。これらは、単独で用いてよいし、2つ以上を組み合わせて用いてもよい。上記単量体mmは、メタアクリル酸アルキルエステル化合物と、アクリル交叉剤とからなるものであってよいし、メタアクリル酸アルキルエステル化合物と、アクリル交叉剤と、アクリル架橋剤とからなるものであってもよい。上記のメタアクリル酸アルキルエステル化合物、アクリル交叉剤及びアクリル架橋剤の使用比率は、これらの合計を100質量とした場合に、それぞれ、好ましくは、80~99.99質量、0.01~10質量及び0~10質量である。尚、メタアクリル酸アルキルエステル化合物の特に好ましい使用量は、90~99.99質量である。上記単量体mmにおけるアクリル交叉剤の使用量が0.01質量以上であれば、ポリメタアクリル酸エステルd1-2が、十分なグラフト重合起点を有するものとなり、10質量以下であれば、ポリメタアクリル酸エステルd1-2のゴム弾性を維持することができる。また、上記単量体mmにおけるアクリル架橋剤の使用量が10質量以下であれば、ポリメタアクリル酸エステルd1-2のゴム弾性を維持することができる。上記ポリオルガノシロキサンd1-1の存在下、重合に供せられる単量体mmの使用量は、上記ポリオルガノシロキサンd1-1を100質量部とした場合に、好ましくは400~9,900質量部、より好ましくは900~1,900質量部である。上記単量体mmの使用量が上記範囲にあると、耐衝撃性及び光輝性に優れた成形品を与える複合ゴムd1を効率よく得ることができる。上記ポリオルガノシロキサンd1-1と、単量体mmとを用いて、複合ゴムd1を製造する場合には、例えば、ポリオルガノシロキサンd1-1を含むラテックスに、必要に応じて、水、重合開始剤、乳化剤、連鎖移動剤分子量調節剤等を添加した後、単量体mmを供給しつつ、重合する方法が挙げられる。この場合、単量体mmの供給は、一括又は分割して行ってもよく、更には、連続的に行ってもよい。このとき、供給される単量体mmは、そのままであってよいし、あるいは、予め、単量体mmと、乳化剤と、水とを含む混合物を用いて調製した乳化物を用いてもよい。後者の場合、単量体mmを微粒子化した乳化物を用いてもよい。上記重合開始剤としては、有機過酸化物、アゾ系化合物、無機過酸化物、レドックス型重合開始剤等が挙げられる。これらのうち、レドックス型重合開始剤が好ましく、特に、硫酸第一鉄ピロリン酸ナトリウムブドウ糖ハイドロパーオキサイドの組み合わせ、硫酸第一鉄エチレンジアミン四酢酸二ナトリウム塩ロンガリットハイドロパーオキサイドの組み合わせ等が好ましい。上記重合開始剤の使用量は、上記単量体mmを100質量部とした場合に、好ましくは0.01~5質量部、より好ましくは0.05~3質量部である。上記重合開始剤の使用量が上記範囲にあると、複合ゴムd1-1を効率よく製造することができ、また、得られる成形品を、耐衝撃性及び光輝性に優れたものとすることができる。上記乳化剤としては、サルコシン酸ナトリウム、脂肪酸カリウム、脂肪酸ナトリウム、アルケニルコハク酸ジカリウム、ロジン酸石鹸等のカルボン酸塩;アルキル硫酸エステル;アルキルベンゼンスルホン酸ナトリウム;アルキルスルホン酸ナトリウム;ポリオキシエチレンアルキル硫酸ナトリウム等のアニオン系乳化剤が挙げられる。これらの化合物は、単独で用いてよいし、2種以上を組み合わせて用いてもよい。上記乳化剤を用いることにより、乳化重合時のラテックスを安定に保持し、重合転化率を高めることができる。また、上記乳化剤として、上記ポリオルガノシロキサンd1-1の製造に用いた乳化剤と同じものを用いてもよい。上記単量体mmを重合する際の重合温度は、通常、65°C~98°C、好ましくは70°C~95°Cである。また、重合時間は、通常、0.5~6時間である。以上の工程により得られた複合ゴムd1の体積平均粒子径は、好ましくは50~150nm、より好ましくは60~120nmである。また、体積平均粒子径と数平均粒子径との比は、好ましくは2以下、より好ましくは1.5以下、特に好ましくは1.1以下である。そして、ゲル含量は、好ましくは70質量以上、より好ましくは90質量以上、特に好ましくは95質量以上であり、トルエン膨潤度は、好ましくは2~30倍、更に好ましくは6~25倍である。上記のようにして得られた複合ゴムd1は、ポリオルガノシロキサンd1-1に、上記単量体mmに由来する構造単位を含むポリメタアクリル酸エステルd1-2がグラフトしたグラフト化物の形態、又はポリオルガノシロキサンd1-1、及び、上記単量体mmに由来する構造単位を含むポリメタアクリル酸エステルd1-2が相互に絡み合った架橋網目が形成され、実質的に、相互に分離できない形態となっている。尚、この複合ゴムd1を含むラテックスには、上記単量体mmに由来する構造単位を含むポリメタアクリル酸エステルd1-2が、ポリオルガノシロキサンd1-1と独立して、遊離しつつ含まれる場合がある。上記複合ゴムd1は、必要に応じて、更に、上記アクリル系ゴム質重合体a1の場合と同様にして、肥大化処理に供することができる。上記成分[D]の形成に用いられるビニル系単量体d2は、単独重合体のガラス転移温度が0°Cを超えるメタアクリル酸アルキルエステル化合物、芳香族ビニル化合物及びシアン化ビニル化合物を含む。単独重合体のガラス転移温度が0°Cを超えるメタアクリル酸アルキルエステル化合物としては、メタクリル酸メチル、メタクリル酸エチル、メタクリル酸n-ブチル、メタクリル酸イソブチル、アクリル酸メチル等が挙げられる。芳香族ビニル化合物及びシアン化ビニル化合物については、上記ビニル系単量体a2で使用可能な芳香族ビニル化合物及びシアン化ビニル化合物を適用することができる。芳香族ビニル化合物がα-メチルスチレンを含む場合には、アクリル系ゴム質重合体a1を用いて成分[A]を製造した場合と同様に、α-メチルスチレンに由来する構造単位を含む共重合体が、未グラフト重合体として形成されることがあるので、α-メチルスチレンに由来する構造単位を含む共重合体が生成した場合、この共重合体は、成分[B]に含まれる。上記ビニル系単量体d2に含まれる、単独重合体のガラス転移温度が0°Cを超えるメタアクリル酸アルキルエステル化合物の割合は、成形品の耐衝撃性及び光輝性のバランスの観点から、メタアクリル酸アルキルエステル化合物、芳香族ビニル化合物及びシアン化ビニル化合物の合計を100質量とした場合に、好ましくは40~60質量である。尚、上記ビニル系単量体d2に含まれる、芳香族ビニル化合物及びシアン化ビニル化合物の使用量の割合は、両者の合計を100質量とした場合に、それぞれ、好ましくは10~90質量及び10~90質量である。上記ビニル系単量体d2に含まれる、単独重合体のガラス転移温度が0°Cを超えるメタアクリル酸アルキルエステル化合物、芳香族ビニル化合物及びシアン化ビニル化合物の合計量の割合は、上記ビニル系単量体d2の全量に対して、好ましくは70~100質量、より好ましくは85~100質量である。上記ビニル系単量体d2は、単独重合体のガラス転移温度が0°Cを超えるメタアクリル酸アルキルエステル化合物、芳香族ビニル化合物及びシアン化ビニル化合物からなるものであってよいし、更に他の単量体単独重合体のガラス転移温度が0°C以下のメタアクリル酸エステル化合物、マレイミド系化合物、不飽和酸無水物、カルボキシル基含有不飽和化合物、ヒドロキシル基含有不飽和化合物、アミノ基含有不飽和化合物、アミド基含有不飽和化合物、エポキシ基含有不飽和化合物、オキサゾリン基含有不飽和化合物等を含むものであってもよい。上記成分[D]の製造に用いる複合ゴムd1及びビニル系単量体d2の使用量の割合は、成形品の耐衝撃性及び光輝性のバランスの観点から、両者の合計を100質量とした場合に、それぞれ、好ましくは30~90質量及び10~70質量、より好ましくは50~85質量及び15~50質量、更に好ましくは70~80質量及び20~30質量である。上記成分[D]の製造方法は、特に限定されず、複合ゴムd1の存在下、ビニル系単量体d2の一部を供給して重合を行い、その後、残部を供給して重合を進める方法、複合ゴムd1の存在下、ビニル系単量体d2の全量を供給して重合を進める方法等が挙げられる。本発明においては、前者の方法により得られた成分[D]が好ましい。具体的な製造方法としては、複合ゴムd1の存在下、単独重合体のガラス転移温度が0°Cを超えるメタアクリル酸アルキルエステル化合物をグラフト重合し、その後、α-メチルスチレンを含まない芳香族ビニル化合物と、シアン化ビニル化合物とを含むビニル系単量体d2を添加して重合することができる。ビニル系単量体b2の使用方法をこのようにすることにより得られた成分[D]を含む熱可塑性樹脂組成物を用いると、耐衝撃性及び光輝性に特に優れた成形品を得ることができる。尚、複合ゴムd1としては、ポリオルガノシロキサンd1-1の存在下、単量体mmを乳化重合して得られた複合ゴムを使用することが好ましい。グラフト重合は、上記成分[A]の製造方法と同様とすることができる。反応系には、必要に応じて、水、乳化剤、重合開始剤、連鎖移動剤等を添加することができる。これらの乳化剤、重合開始剤、連鎖移動剤等は、上記成分[A]の製造方法にて例示した化合物を用いることができる。上記成分[D]におけるグラフト率、即ち、複合ゴムd1にグラフトした、ビニル系単量体d2に由来する構造単位を含む共重合体の割合は、成形加工性、耐衝撃性、光輝性等の観点から、好ましくは5~200質量であり、より好ましくは10~150質量、更に好ましくは20~120質量である。グラフト率が低すぎると、成形品の耐衝撃性が十分でない場合がある。一方、グラフト率が高すぎると、成形加工性が十分でない場合がある。本発明の組成物が、上記成分[D]を含有する場合、その含有量は、上記成分[A]を100質量部とした場合に、好ましくは1~35質量部、より好ましくは1~25質量部である。上記成分[D]の含有量が上記範囲にあると、得られる成形品において、耐熱性及び光輝性のバランスに優れる。また、本発明の組成物が、上記成分[D]を含有する場合、上記成分[A]を構成するアクリル系ゴム質重合体a1、及び、上記成分[D]を構成する複合ゴムd1の含有割合は、両者の合計を100質量とした場合に、それぞれ、好ましくは80~99質量及び1~20質量、より好ましくは85~99質量及び1~15質量、更に好ましくは90~98質量及び2~10質量である。上記アクリル系ゴム質重合体a1及び上記複合ゴムd1の含有割合が上記範囲にあると、得られる成形品において、耐熱性及び光輝性のバランスに優れる。本発明の組成物において、上記アクリル系ゴム質重合体a1の含有量は、成形品の耐衝撃性の観点から、上記成分[A]、[B]及び[C]の合計を100質量とした場合に、10~40質量であり、好ましくは12~35質量、より好ましくは15~25質量である。また、本発明の組成物が、上記成分[D]を含有する場合、上記アクリル系ゴム質重合体a1の含有量は、成形品の耐衝撃性の観点から、上記成分[A]、[B]、[C]及び[D]の合計を100質量とした場合に、好ましくは32~39質量であり、より好ましくは34~39質量、更に好ましくは36~39質量である。本発明の組成物において、上記構造単位b1の含有量は、成形品の耐熱性の観点から、上記成分[A]を構成する構造単位、成分[B]を構成する構造単位、及び、成分[C]を構成する構造単位の合計を100質量とした場合に、15~45質量であり、好ましくは15~40質量、より好ましくは18~35質量である。また、本発明の組成物が、上記成分[D]を含有する場合、上記構造単位b1の含有量は、成形品の耐熱性の観点から、上記成分[A]を構成する構造単位、成分[B]を構成する構造単位、成分[C]を構成する構造単位、及び、成分[D]を構成する構造単位の合計を100質量とした場合に、好ましくは15~45質量であり、より好ましくは15~40質量、更に好ましくは18~35質量である。尚、上記構造単位b1の含有量は、成分[B]のみに由来するものであってよいし、成分[B]、並びに、成分[A]及び/又は成分[D]に由来するものであってもよい。後者の例としては、成分[A]が、アクリル系ゴム質重合体a1の存在下、α-メチルスチレンを含む芳香族ビニル化合物及びシアン化ビニル化合物を含むビニル系単量体a2を重合して得られたグラフト樹脂である場合、並びに、成分[D]が、複合ゴムd1の存在下、α-メチルスチレンを含む芳香族ビニル化合物及びシアン化ビニル化合物を含むビニル系単量体d2を重合して得られたグラフト樹脂である場合、である。本発明の組成物は、要求される性能を損なわない範囲で、成分[D]以外に、後述する、他の熱可塑性樹脂、添加剤等を含有してもよい。本発明の組成物が、他の熱可塑性樹脂を含有する場合、その含有量の上限は、上記成分[A]、[B]及び[C]の合計量、又は、上記成分[A]、[B]、[C]及び[D]の合計量を100質量部とした場合に、好ましくは30質量部、より好ましくは20質量部、更に好ましくは10質量部である。本発明において、好ましい組成物は、以下の方法により得られたものである。1上記成分[A]及び[B]を含み、必要に応じて、成分[C]を含む組成物であって、[X]上記アクリル系ゴム質重合体a1の存在下、α-メチルスチレンを除く他の芳香族ビニル化合物及びシアン化ビニル化合物を含むビニル系単量体を重合して得られた第1アクリル系ゴム質重合体強化グラフト樹脂を含有するゴム強化樹脂以下、原料[X]ともいう。と、[Y]α-メチルスチレンに由来する構造単位を、全構造単位に対して25~85質量含むα-メチルスチレン系共重合体以下、原料[Y]ともいう。と、を含む原料以下、原料S1ともいう。を混合して得られた組成物以下、組成物R1という。。2上記成分[A]、[B]及び[D]を含み、必要に応じて、成分[C]を含む組成物であって、[X]上記アクリル系ゴム質重合体a1の存在下、α-メチルスチレンを除く他の芳香族ビニル化合物及びシアン化ビニル化合物を含むビニル系単量体を重合して得られた第1アクリル系ゴム質重合体強化グラフト樹脂を含有するゴム強化樹脂原料[X]と、[Y]α-メチルスチレンに由来する構造単位を、全構造単位に対して25~85質量含むα-メチルスチレン系共重合体原料[Y]と、[Z]上記複合ゴムd1の存在下、単独重合体のガラス転移温度が0°Cを超えるメタアクリル酸アルキルエステル化合物を重合し、次いで、芳香族ビニル化合物、メタアクリル酸アルキルエステル化合物及びシアン化ビニル化合物を重合して得られた第1複合ゴム強化グラフト樹脂を含有するゴム強化樹脂以下、原料[Z]ともいう。と、を含む原料以下、原料S2ともいう。を混合して得られた組成物以下、組成物R2という。。上記原料S1及びS2は、いずれも、成分[C]及び[D]以外に、他の熱可塑性樹脂を含んでもよい。上記態様1の組成物R1において、原料[X]は、アクリル系ゴム質重合体a1の存在下、α-メチルスチレンを除く他の芳香族ビニル化合物及びシアン化ビニル化合物を含むビニル系単量体メタアクリル酸アルキルエステル化合物を含んでもよい。を重合して得られたゴム強化樹脂であり、通常、上記ビニル系単量体の共重合体が、上記アクリル系ゴム質重合体a1にグラフトしてなる第1アクリル系ゴム質重合体強化グラフト樹脂以下、グラフト樹脂Arともいう。と、α-メチルスチレンを除く他の芳香族ビニル化合物に由来する構造単位、及び、シアン化ビニル化合物に由来する構造単位を含む共重合体メタアクリル酸アルキルエステル化合物に由来する構造単位を含んでもよい。以下、共重合体Cr1ともいう。とを含有する。これらのうち、グラフト樹脂Arは、成分[A]に含まれ、共重合体Cr1は、成分[C]に含まれる。また、原料[Y]は、上記成分[B]に含まれるα-メチルスチレン系共重合体であり、予め、準備した原料[Y]をそのまま用いることができる。上記組成物R1とするための、原料[X]及び[Y]の使用量の割合は、両者の合計を100質量とした場合に、それぞれ、好ましくは10~90質量及び10~90質量、より好ましくは20~85質量及び15~80質量、更に好ましくは30~80質量及び20~70質量である。尚、上記原料S1は、上記のように、成分[C]に相当する共重合体以下、共重合体[W1]という。が、別途、配合されてなるものとすることもできる。この共重合体[W1]としては、構造単位c1及びc2からなる共重合体、構造単位c1及びc3からなる共重合体、並びに、構造単位c1、c2及びc3からなる共重合体が挙げられる。これらは、単独で用いてよいし、2種又は3種の組み合わせで用いてもよい。上記組成物R1が、原料[X]及び[Y]並びに共重合体[W1]を用いて得られたものである場合、これらの使用量の割合は、3者の合計を100質量とした場合に、それぞれ、好ましくは10~90質量、9~89質量及び1~60質量、より好ましくは20~85質量、13~78質量及び2~50質量、更に好ましくは30~80質量、17~67質量及び3~40質量、特に好ましくは30~60質量、20~55質量及び10~35質量である。また、上記態様2の組成物R2において、原料[X]を構成するグラフト樹脂Arは、上記のように、成分[A]に含まれ、共重合体Cr1は、成分[C]に含まれる。そして、原料[Y]は、上記成分[B]に含まれるα-メチルスチレン系共重合体であり、予め、準備した原料[Y]をそのまま用いることができる。更に、原料[Z]は、上記複合ゴムd1の存在下、単独重合体のガラス転移温度が0°Cを超えるメタアクリル酸アルキルエステル化合物を重合し、次いで、芳香族ビニル化合物、メタアクリル酸アルキルエステル化合物及びシアン化ビニル化合物を重合して得られたゴム強化樹脂であり、通常、上記各単量体の共重合体が、上記複合ゴムd1にグラフトしてなる第1複合ゴム強化グラフト樹脂以下、グラフト樹脂Drともいう。と、α-メチルスチレンを除く芳香族ビニル化合物に由来する構造単位、及び、シアン化ビニル化合物に由来する構造単位を含む共重合体メタアクリル酸アルキルエステル化合物に由来する構造単位を含んでもよい。以下、共重合体Cr2ともいう。とを含有する。これらのうち、グラフト樹脂Drは、成分[D]に含まれ、共重合体Cr2は、成分[B]及び/又は成分[C]に含まれる。従って、上記組成物R2において、グラフト樹脂Drは、成分[D]に含まれ、共重合体Cr1及びCr2の混合物は、成分[B]及び[C]に含まれる。上記組成物R2とするための、原料[X]、[Y]及び[Z]の使用量の割合は、3者の合計を100質量とした場合に、それぞれ、好ましくは10~89質量、10~89質量及び1~30質量、より好ましくは20~83質量、15~78質量及び2~25質量、更に好ましくは30~77質量、20~67質量及び3~20質量である。尚、上記原料S2は、上記のように、上記成分[C]に相当する共重合体以下、共重合体[W2]という。が、別途、配合されてなるものとすることもできる。この共重合体[W2]としては、構造単位c1及びc2からなる共重合体、構造単位c1及びc3からなる共重合体、並びに、構造単位c1、c2及びc3からなる共重合体が挙げられる。これらは、単独で用いてよいし、2種又は3種の組み合わせで用いてもよい。上記組成物R2が、原料[X]、[Y]及び[Z]並びに共重合体[W2]を用いて得られたものである場合、これらの使用量の割合は、4者の合計を100質量とした場合に、それぞれ、好ましくは10~89質量、9~89質量、1~30質量及び1~60質量、より好ましくは20~83質量、13~78質量、2~25質量及び2~50質量、更に好ましくは30~77質量、17~67質量、3~20質量及び3~40質量である。上記組成物R1は、原料S1を混合して得られたものであるが、原料[X]及び[Y]並びに共重合体[W1]を同じ重合方法により得た場合には、ラテックス又は樹脂溶液において、グラフト樹脂Ar、原料[Y]及び共重合体Cr1並びに共重合体[W1]からなる樹脂混合物とすることができ、これを回収して得られた組成物とすることができる。上記組成物R2も同様である。本発明の組成物の形態は、特に限定されないが、好ましくは、溶融混練物である。従って、上記組成物R1及びR2を、溶融混練物とする場合には、上記原料S1及びS2を、それぞれ、一軸押出機、二軸押出機、バンバリーミキサー、加圧ニーダー及び2本ロール等の混練機等を用いる方法等が適用される。混練に際しては、各成分を、一括して混練してよいし、分割配合しながら混練してもよい。尚、バンバリーミキサー、ニーダー等で混練した後、押出機によりペレット化することもできる。混練温度は、好ましくは200°C~300°C、より好ましくは220°C~280°Cである本発明の組成物において、配合可能な他の熱可塑性樹脂としては、アクリル系ゴム質重合体a1を除く他のゴム質重合体の存在下、ビニル系単量体を重合して得られた、ABS樹脂、AES樹脂等の、他のゴム強化樹脂、PMMA等のポリメタアクリル酸アルキルエステル樹脂、ポリ塩化ビニル樹脂、ポリアミド樹脂、ポリカーボネート樹脂、ポリエステル樹脂、ポリフェニレンオキサイド樹脂等が挙げられる。これらは、単独で含まれてよいし、2種以上が含まれていてもよい。本発明において、組成物に配合可能な添加剤としては、充填剤、金属粉末、補強剤、可塑剤、相溶化剤、熱安定剤、光安定剤、酸化防止剤、紫外線吸収剤、顔料、帯電防止剤、滑剤、難燃剤、抗菌剤等が挙げられる。本発明のランプハウジング用熱可塑性樹脂組成物は、ダイレクト蒸着により蒸着層をその表面に形成する成形品の成形用材料であることが好ましい。ダイレクト蒸着は、アンダーコート層を設けることなく、成形品の表面に、直接、真空蒸着法やスパッタリング法等により、金属等の蒸着層を形成する方法である。ダイレクト蒸着の具体的な方法としては、例えば、10-3~10-4Pa程度に減圧した容器内に、成形品を設置し、この容器内で気化又は昇華させた蒸着材料を、成形品の表面に付着させ、蒸着層を形成するものである。蒸着材料を、気化又は昇華させる場合には、抵抗加熱、高周波誘導等、公知の手段が、適宜、選択される。尚、蒸着材料としては、アルミニウム、クロム、亜鉛、金、銀、プラチナ、ニッケル等の金属の他、金属酸化物等を使用することができる。また、蒸着前の成形品には、予め、RFプラズマ、イオン銃照射等により密着性を向上させる処理を行ってもよいが、本発明の組成物によれば、得られる成形品に対して、その処理を省略することができる。また、本発明のランプハウジング用熱可塑性樹脂組成物は、熱板溶着法及び/又はレーザー溶着法が適用される成形品の成形用材料であることが好ましい。熱板溶着法は、2つの成形品の各接着用部位に、加熱した熱板を押し当てて樹脂を溶融させ、速やかに接着用部位どうしを当接し、接合する方法である。熱板溶着の具体的な方法としては、その表面をフッ素樹脂等で被覆加工した金属板を、成形品を構成する樹脂の融点以上、例えば、200°C~260°Cに加熱した後、この金属板熱板を、2つの成形品の接着用部位に、例えば、8~15秒間押し当てて、樹脂を溶融させる。次いで、成形品から金属板熱板を引き離し、接着用部位どうしを当接させ、例えば、5~15秒間保持することにより、両者が接合される。尚、例えば、260°C以上といった高い温度に加熱した熱板を用いる場合には、通常、表面加工されていない、無垢な金属板が用いられる。この場合の溶着方法は、フッ素樹脂等で被覆加工した金属板と同様である。本発明の組成物によれば、成形品から熱板を引き離した際の糸ひきが抑制されるので、接合品の外観性を損なうことがない。一方、レーザー溶着法は、レーザー光透過性材料を含む樹脂部材Aと、レーザー光吸収性材料を含む樹脂部材Bとを当接させ、レーザー光を、樹脂部材Aに照射して、この樹脂部材Aを透過させつつ、樹脂部材Bの接着用部位に到達させて、該部位を溶融させると同時に、熱伝達により樹脂部材Aの接着用部位も溶融させ、樹脂部材どうしを接合する方法である。本発明の組成物は、上記樹脂部材Bの形成に好適である。そして、配合されるレーザー光吸収性材料としては、カーボンブラック例えば、アセチレンブラック、ランプブラック、サーマルブラック、ファーネスブラック、チャンネルブラック、ケッチェンブラック等等の黒色顔料、ベンガラ等の赤色顔料、モリブデートオレンジ等の橙色顔料、酸化チタン等の白色顔料等の無機顔料、黄色顔料、橙色顔料、赤色顔料、青色顔料、緑色顔料等の有機顔料等が挙げられる。レーザー溶着に用いるレーザー光源としては、Arレーザー510nm、He-Neレーザー630nm、CO2レーザー10,600nm等の気体レーザー、色素レーザー400~700nm等の液体レーザー、YAGレーザー1,064nm等の固体レーザーや、半導体レーザー655~980nm等が挙げられる。ビーム品質、コストの点で、半導体レーザーが好ましく用いられる。本発明の成形品は、上記本発明の組成物を用いて得られた成形品ランプハウジング等である。即ち、本発明の成形品は、上記本発明の組成物を含む。組成物が成形加工性に優れるため、射出成形法、シート押出成形法、真空成形法、異形押出成形法、圧縮成形法、中空成形法、差圧成形法、ブロー成形法、発泡成形法、ガス注入成形法等に好適である。また、本発明の成形品には、アンダーコート層の形成等行うことなく、その表面に、真空蒸着法、スパッタリング法等で金属層を形成するダイレクト蒸着法を利用した金属化処理を施すことができる。金属化処理された成形品は、光輝性に優れる。そして、この表面は、そのままでもよいが、例えば、埃等による傷の発生、酸化劣化等から保護するために、塗装、プラズマ重合等により、トップコート層を形成することができる。以下に、実施例を挙げ、本発明を更に詳細に説明するが、本発明の主旨を超えない限り、本発明はかかる実施例に限定されるものではない。尚、下記において、部及びは、特に断らない限り、質量基準である。1.評価方法物性及び評価に係る測定方法は、以下の通りである。1アクリル系ゴム質重合体の粒子径及びその粒子径分布ラテックス中のアクリルゴム質重合体の体積平均粒子径Mv及び数平均粒子径Mnは、HONEYWELL社製のマイクロトラックUPA150を用いて、25°Cで測定した。単位はnmである。この測定値から、粒子径分布Mv/Mnを算出した。2アクリル系ゴム質重合体のトルエン膨潤度及びゲル含量トルエン膨潤度及びゲル含量は、以下の方法により求めた。アクリル系ゴム質重合体の約0.2グラムを秤量質量をWrとする。し、トルエン25mlに投入して、軽く撹拌した。その後、25°Cにて48時間放置し、予め、秤量した200メッシュの金網質量をWmグラムとする。を用いてろ過して不溶分と可溶分とに分離した。分離後、速やかに、不溶分を、ろ別した金網とともに秤量質量をW1グラムとするし、その秤量値W1から金網の秤量値Wmを差し引いて、トルエンで膨潤した不溶分の秤量値を得た質量をWsグラムとする。。次いで、トルエンで膨潤した不溶分には、トルエンが含まれているため、これを、25°Cで12時間風乾し、引き続き、真空乾燥機を用いて、60°Cで12時間乾燥することにより、不溶分に含まれるトルエンを乾燥除去した。乾燥後の不溶分を金網と共に秤量し質量をW2グラムとする。、その秤量値W2から金網の秤量値Wmを差し引いて、不溶分の乾燥重量を得た質量をWdグラムとする。。これらの秤量値から、ゲル含量及びトルエン膨潤度を、下記式により算出した。ゲル含量質量=Wdg/Wrg×100={W2g-Wmg}/Wrg×100トルエン膨潤度倍=Wsg/Wdg=W1g-Wmg/W2g-Wmg尚、測定に用いたアクリル系ゴム質重合体は、上記重合体を含むラテックスを、15の塩化カルシウム水溶液を攪拌しながら滴下して、重合体を凝固させ、水洗、乾燥して得られた固形ゴムである。3グラフト率アクリル系ゴム質重合体を用いて得られたゴム強化樹脂Xの一定量xグラムを、アセトンに投入し、振とう機を用いて2時間振とうし、遊離の共重合体未グラフト重合体=アセトン可溶重合体を溶解させた。その後、この液を、遠心分離器を用いて、28,000rpmで1時間遠心分離した。得られた不溶沈殿物を、真空乾燥機を用いて、120°Cで2時間乾燥し、不溶分グラフト樹脂を秤量したyグラム。上記ゴム強化樹脂Xのxグラムに含まれるアクリル系ゴム質重合体の量をxrグラムとすると、下記式によりグラフト率が算出される。アクリル系ゴム質重合体の代わりに、複合ゴムを用いて得られたゴム強化樹脂Zの場合も同様に計算される。グラフト率=y-xr÷xr×1004極限粘度合成例2-1~2-12で得られたゴム強化樹脂X及びZに対して、未グラフト重合体の極限粘度を測定した。また、原料成分を混練して得られた組成物から得られた、アセトン可溶重合体の極限粘度も測定した。単位は、dl/gである。ゴム強化樹脂X及びZに含まれる未グラフト重合体の極限粘度は、上記3におけるグラフト率の測定のために得られたアセトン可溶重合体を、メチルエチルケトンに溶解させ、濃度の異なるものを5点調製した。ウベローデ粘度管を用いて、30°Cで各濃度の還元粘度を測定することにより、極限粘度を求めた。また、組成物から得られたアセトン可溶重合体についても、同様にして、測定した。5シャルピー衝撃強度ISO179に準拠して測定した。荷重は2J、単位はkJ/m2である。6荷重たわみ温度ISO75に準拠して測定した。単位は°Cである。7表面外観性フローマーク、色分かれ、光沢表面外観性を評価するに際して、着色剤として、表に記載の組成に対して、更に、堺化学社製ステアリン酸カルシウムSC-100商品名0.2部及び三菱化学社製カーボンブラックRCF-45商品名0.5部を配合して得られた組成物を用いた。この組成物を、日精樹脂工業社製電動射出成形機エルジェクトNEX30商品名に供給して、射出成形樹脂温度220°C~260°C、金型温度50°Cを行い、80mm×55mm×2.4mmの平板状の黒色成形品55mmの一方の辺の中央に4mm×1mmのサイドゲートを備えるを得た。この成形品の表面を目視にて観察し、下記基準にて、外観性を判定した。◎:光沢に優れ、フローマーク及び色分かれが認められなかった。○:光沢が良好であり、フローマーク及び色分かれがほとんど認められなかった。△:光沢がやや劣り、フローマーク及び色分かれが多少認められた。×:光沢が不十分であり、フローマーク及び色分かれが認められた。8熱板溶着性糸ひき上記7における表面外観性の評価のために用いた黒色組成物を、日精樹脂工業社製電動射出成形機エルジェクトNEX30商品名に供給して、射出成形樹脂温度220°C~260°Cを行い、60mm×30mm×3mmの板状試験片を得た。この試験片を、温度23°C、相対湿度50の条件下で、3時間状態調節し、その後、熱板テストピース溶着試験機イダ製作所社製を用いて、下記条件で熱板に試験片を押し当て、熱板から試験片が離れる際の、糸をひいた本数を計数した。結果は、3回の試験の合計の本数で表示した。<試験条件>熱板の表面処理未処理金属板熱板の温度330°C試験片の溶着面30mm×3mmサーボモータの移動スピード200mm/秒試験片が熱板に接触する時間15秒試験片の溶け量0.5mm9レーザー溶着性上記8における板状試験片L-1とする。を用いた。また、三菱レイヨン社製アクリル樹脂アクリペットVH-4商品名を、試験片L-1と同じ射出成形機樹脂温度220°C~270°Cに供給して、試験片L-1と同じ大きさの透明試験片L-2とする。を作製し、これを、被着材として用いた。次いで、試験片L-1及び透明試験片L-2を、図1に示すように、両者の先端部を重ね合わせた状態で、透明試験片L-2の表面にレーザー光を照射して、両者を溶着した。溶着条件は、以下のとおりである。<レーザー溶着条件>装置ライスター社製レーザー溶着機NOVOLAS-C型式名レーザー出力16Aレーザーの水平方向の走査速度30mm/秒溶着幅2mm溶着長さ10mm圧力7kg/cm2得られた複合体について、外観性及び溶着性を評価した。i外観性接合部の外観を目視で観察し、下記基準にて判定した。○:接合部に発泡が見られなかった。△:接合部の一部に発泡が見られた。×:接合部全体に発泡が見られた。iiレーザー溶着性引張試験機を用いて、接合した試験片L-1及び透明試験片L-2のいずれか一方を固定し、他方を、図1の矢印の方向に引張り引張速度2mm/min、溶着部の破壊状態を目視で観察し、レーザー溶着性を下記基準で判定した。○:界面において剥離せず、試験片L-1及び透明試験片L-2のいずれか一方が破壊された。△:界面において剥離され、試験片L-1に透明試験片L-2の樹脂が、及び/又は、透明試験片L-2に試験片L-1の樹脂が、付着した。×:界面において剥離され、試験片L-1に透明試験片L-2の樹脂が、及び、透明試験片L-2に試験片L-1の樹脂が、付着しなかった。10光輝性上記7における表面外観性の評価のために用いた黒色組成物を、東芝機械社製射出成形機IS-170FA型式名に供給して、射出成形樹脂温度220°C~260°Cを行い、所定形状のランプハウジングを得た。次いで、このランプハウジングの表面に、スパッタリングにより、膜厚120nmのアルミニウムの蒸着膜を形成した。その後、この蒸着膜の表面に、HMDS1,1,1,3,3,3-ヘキサメチルジシラザンのプラズマ重合膜を形成し、光輝性評価用成形体を得た。スパッタリング条件及びプラズマ重合条件は、以下のとおりである。<スパッタリング条件>装置新明和工業社製真空成膜装置VRSP350MD型式名粗引き終了後の圧力5.0Pa本引き終了後の圧力5.0×10-3Pa導入ガスアルゴンを100sccm成膜時の真空度0.7Pa<プラズマ重合条件>導入ガスHMDSを30sccm重合時の真空度1.5Pa得られた光輝性評価用成形体に対して、東京電色社製デジタル反射率計TR-1100AD型式名を使用し、拡散反射率を測定した。単位はである。2.製造原料2-1.アクリル系ゴム質重合体及び複合ゴムの合成初めに、ゴム質重合体強化グラフト樹脂を製造するためのアクリル系ゴム質重合体及び複合ゴムの合成方法を示す。合成例1-11薬液の調製アクリル酸n-ブチル以下、BAと略記する。91.3部及びメタクリル酸アリル以下、AMAと略記する。0.7部を混合して、単量体混合物Iを調製した。また、水99部に、過硫酸カリウム以下、KPSと略記する。1部を溶解して、重合開始剤水溶液以下、OXI水溶液Iと略記する。を調製した。2第1重合工程攪拌装置、原料及び助剤添加装置、温度計、加熱装置等を備えたガラス製反応器に、水150部、乳化剤としてドデシルベンゼンスルホン酸ナトリウム以下、SDBSと略記する。0.5部、及びBA8部を仕込んだ。その後、系内を攪拌しながら、窒素気流下で、反応系を加熱した。内温が65°Cに達したところで、電解質である亜ジチオン酸ナトリウム以下、PHSと略記する。0.03部を反応器に添加し、その後、反応系を加熱した。内温が75°Cに達したところで、OXI水溶液I7部を仕込み、同温度で重合を開始した。重合開始から1時間経過したところで、第1重合工程の反応を終了した。尚、第1重合工程の反応終了時の重合転化率は96.2、得られたラテックス中のゴム質重合体粒子の体積平均粒子径Mvは61nmであった。3第2重合工程上記ラテックスを収容した反応器に、単量体混合物Iの3分の1と、OXI水溶液I7部とを仕込み、75°Cで重合を開始した。重合開始から1時間後、反応器の内温が75°Cになったところで、更に、単量体混合物Iの3分の1と、OXI水溶液I7部とを供給し、重合を継続した。その1時間後、反応器の内温が75°Cになったところで、残り3分の1の単量体混合物Iと、OXI水溶液I7部とを供給し、重合を継続した。その1時間後、重合反応を終了し、アクリル系ゴム質重合体a-1を含むラテックスを得た。第2重合工程の反応終了時の重合転化率は99.6、得られたラテックス中のアクリル系ゴム質重合体a-1の体積平均粒子径Mvは133nm、粒子径分布Mv/Mnは1.03であった。また、トルエン膨潤度は15、ゲル含量は90.0であった。以上の結果を表1に示す。合成例1-2第1重合工程において、炭酸水素ナトリウム0.5部を添加した以外は、合成例1-1と同様にして、アクリル系ゴム質重合体a-2を含むラテックスを得た。第1重合工程終了時の重合転化率は97.1、得られたラテックス中のゴム質重合体粒子の体積平均粒子径Mvは75nmであり、第2重合工程終了時の体積平均粒子径Mvは157m、粒子径分布Mv/Mnは1.04であった。また、トルエン膨潤度は21、ゲル含量は82.0であった。以上の結果を表1に示す。合成例1-31薬液の調製BA79部及びAMA1部を混合して、単量体混合物IIを調製した。また、水10部に、エチレンジアミン四酢酸二ナトリウム以下、EDTAと略記する。0.01部、硫酸第一鉄以下、FESと略記する。0.002部、及び、ナトリウムホルムアルデヒドスルホキシレート以下、NFSと略記する。0.3部を溶解して、スルホキシレート系還元剤水溶液以下、SFS水溶液Iと略記する。を調製した。更に、水30部に、クメンハイロドパーオキサイド以下、CHPと略記する。0.025部を溶解して、重合開始剤水溶液以下、CAT水溶液Iと略記する。を調製した。2第1重合工程攪拌装置、原料及び助剤添加装置、温度計、加熱装置等を備えたガラス製反応器に、水300部、SDBS2.0部、及びBA20部を仕込んだ。その後、系内を攪拌しながら、窒素気流下で、反応系を加熱した。内温が60°Cに達したところで、SFS水溶液Iの85分と、CAT水溶液Iの30分とを反応器に添加し、同温度で重合を開始した。重合開始から1時間経過したところで、第1重合工程の反応を終了した。尚、第1重合工程の反応終了時の重合転化率は98.5、得られたラテックス中のゴム質重合体粒子の体積平均粒子径Mvは51nmであった。3第2重合工程上記ラテックスを収容した反応器に、SFS水溶液Iの残り15分を仕込み、その直後、単量体混合物IIの70分と、CAT水溶液Iの40分とを、いずれも1時間30分にわたって連続添加し、重合を開始した。この間、反応器の内温は60°Cに保持した。添加が終了した後、同温度で30分間熟成した。その後重合開始から2時間後、単量体混合物IIの残り30分と、CAT水溶液Iの残り30分とを、いずれも1時間にわたって連続添加し、重合を継続した。添加が終了した後重合開始から3時間後、同温度で1時間熟成させた後、重合反応を終了し、アクリル系ゴム質重合体a-3を含むラテックスを得た。第2重合工程の反応終了時の重合転化率は96.7、得られたラテックス中のアクリル系ゴム質重合体a-3の体積平均粒子径Mvは93nm、粒子径分布Mv/Mnは1.06であった。また、トルエン膨潤度は7、ゲル含量は98.5であった。以上の結果を表1に示す。合成例1-41薬液の調製BA99.8部及びAMA0.2部を混合して、単量体混合物IIIを調製した。また、重合開始剤水溶液として、合成例1-1と同じOXI水溶液Iを用いた。更に、水99部に、不均化ロジン酸カリウム石鹸1部及びKPS1部を溶解して、重合開始剤水溶液以下、OXI水溶液IIと略記する。を調製した。2第1重合工程攪拌装置、原料及び助剤添加装置、温度計、加熱装置等を備えたガラス製反応器に、水170部、半硬化牛脂脂肪酸ナトリウム石鹸以下、SSFと略記する。0.03部、β-ナフタレンスルホン酸ホルマリン重縮合物のナトリウム塩以下、PNF塩と略記する。1.0部、電解質である炭酸水素ナトリウム1.0部及び単量体混合物IIIの10分を仕込んだ。その後、系内を攪拌しながら、窒素気流下で、内温を65°Cまで昇温した。65°Cに達したところで、PHS0.005部を添加し、その後、反応系を加熱した。内温が75°Cに達したところで、OXI水溶液I7部を仕込み、同温度で重合を開始した。重合開始から1時間経過したところで、第1重合工程の反応を終了した。尚、第1重合工程の反応終了時の重合転化率は96.8、得られたラテックス中のゴム質重合体粒子の体積平均粒子径Mvは112nmであった。3第2重合工程上記ラテックスを収容した反応器に、単量体混合物IIIの残り90分と、OXI水溶液II10部とを、いずれも4時間にわたって連続添加し、重合を開始した。この間、反応系の温度は75°Cに保持した。添加が終了した後、反応系の温度を、30分間かけて80°Cまで昇温した。そして、この温度で1時間熟成し、重合反応を終了し、アクリル系ゴム質重合体a-4を含むラテックスを得た。第2重合工程の反応終了時の重合転化率は97.7、得られたラテックス中のアクリル系ゴム質重合体a-4の体積平均粒子径Mvは192nm、粒子径分布Mv/Mnは1.09であった。また、トルエン膨潤度は32、ゲル含量は41であった。以上の結果を表1に示す。合成例1-5第1重合工程において、反応器に仕込むSDBSの使用量を0.1部とし、また電解質としてPHS0.03部及び炭酸ナトリウム1.5部を併用した以外は、合成例1-1と同様にして、アクリル系ゴム質重合体a-5を含むラテックスを得た。第1重合工程終了時の重合転化率は96.8、得られたラテックス中のアクリル系ゴム質重合体a-5の体積平均粒子径Mvは146nmであり、第2重合工程終了時の体積平均粒子径Mvは222m、粒子径分布Mv/Mnは1.09であった。また、トルエン膨潤度は18、ゲル含量は89.6であった。以上の結果を表1に示す。合成例1-61薬液の調製BA100部及びトリアリルシアヌレート0.3部を混合して、単量体混合物IVを調製した。また、重合開始剤水溶液として、合成例1-1で調製したOXI水溶液Iを用いた。2アクリル系ゴム質重合体の製造攪拌装置、原料及び助剤添加装置、温度計、加熱装置等を備えたガラス製反応器に、水200部、SSF1.5部及びピロリン酸ナトリウム以下、SPPと略記する。0.3部を仕込んだ。その後、系内を攪拌しながら、窒素気流下で、反応系を加熱した。内温が80°Cに達したところで、単量体混合物IV100.3部及びOXI水溶液I30部を、いずれも4時間にわたって連続で反応器に供給して重合を行った。この間、反応器の内温は80°Cに保持した。すべての薬液の添加が終了してから、更に1時間、80°Cで保持して熟成させた後、重合反応を終了した。このときの重合転化率は97.8、得られたラテックスに含まれるアクリル系ゴム質重合体の体積平均粒子径Mvは87nmであった。また、トルエン膨潤度は8、ゲル含量は89であった。次に、上記アクリル系ゴム質重合体の粒子径肥大化処理を、特開2003-138089号公報に記載の方法により行った。上記アクリル系ゴム質重合体100部を含むラテックスを収容した反応器に、SDSB0.15部を添加した。その後、反応器の内温を25°C~30°Cに保持しつつ、攪拌下、5酢酸水溶液60部を30分間にわたって、連続的に添加した粒子径肥大処理。次いで、酢酸水溶液の添加終了後、10水酸化ナトリウム水溶液20部を、10分間にわたって連続的に添加した。これにより、粒子径が肥大化したアクリル系ゴム質重合体a-6を含むラテックスを得た。得られたラテックス中のアクリル系ゴム質重合体の体積平均粒子径Mvは157nm、粒子径分布Mv/Mnは1.15であった。以上の結果を表1に示す。合成例1-7第1重合工程において、反応器に仕込む水及びSDBSの量を、それぞれ、200部及び2部とした以外は、合成例1-1と同様にして、アクリル系ゴム質重合体a-7を得た。第2重合工程の反応終了時の重合転化率は99.4、得られたラテックス中のアクリル系ゴム質重合体a-7の体積平均粒子径Mvは81nm、粒子径分布Mv/Mnは1.04であった。また、トルエン膨潤度は15、ゲル含量は90.7であった。以上の結果を表1に示す。合成例1-8第1重合工程において、反応器に仕込むSDBSの量を、0.05部とし、第2重合工程において、第1工程において得られたラテックスに、単量体混合物Iの3分の1とともに仕込むSDBSの量を、0.45部とした以外は、合成例1-1と同様にして、アクリル系ゴム質重合体a-8を得た。第2重合工程の反応終了時の重合転化率は98.7、得られたラテックス中のアクリル系ゴム質重合体a-8の体積平均粒子径Mvは278nm、粒子径分布Mv/Mnは1.04であった。また、トルエン膨潤度は14、ゲル含量は91.4であった。以上の結果を表1に示す。合成例1-9単量体混合物Iに代えて、90部のBA、及び、2部のAMAからなる単量体混合物を用いた以外は、合成例1-1と同様にして、アクリル系ゴム質重合体a-9を得た。第2重合工程の反応終了時の重合転化率は99.3、得られたラテックス中のアクリル系ゴム質重合体a-9の体積平均粒子径Mvは116nm、粒子径分布Mv/Mnは1.03であった。また、トルエン膨潤度は5、ゲル含量は91であった。以上の結果を表1に示す。合成例1-10合成例1-1における第1重合工程を行って、反応器にラテックスを収容させた状態で、第2重合工程として、91.7部のBA、及び、0.3部のAMAからなる単量体混合物の全量と、合成例1-1に示したOXI水溶液I21部とを一括で仕込み、75°Cで重合を開始した。その後、反応器の内温を75°Cに保持して3時間の重合反応を行って、アクリル系ゴム質重合体a-10を得た。第2重合工程の反応終了時の重合転化率は99.2、得られたラテックス中のアクリル系ゴム質重合体a-10の体積平均粒子径Mvは121nm、粒子径分布Mv/Mnは1.03であった。また、トルエン膨潤度は42、ゲル含量は81.9であった。以上の結果を表1に示す。合成例1-11単量体混合物Iに代えて、91.95部のBA、及び、0.05部のAMAからなる単量体混合物を用いた以外は、合成例1-1と同様にして、アクリル系ゴム質重合体a-11を得た。第2重合工程の反応終了時の重合転化率は98.3、得られたラテックス中のアクリル系ゴム質重合体a-11の体積平均粒子径Mvは118nm、粒子径分布Mv/Mnは1.03であった。また、トルエン膨潤度は23、ゲル含量は64.7であった。以上の結果を表1に示す。合成例1-12γ-メタクリロイルオキシプロピルジメトキシメチルシラン1.96部及びオルガノシロキサン98.04部を混合し、オルガノシロキサン混合物100部を得た。このオルガノシロキサン混合物100部に、脱イオン水に、ドデシルベンゼンスルホン酸ナトリウム0.68部を溶解した溶液313部を添加し、ホモミキサーを用い、10,000rpmで5分間撹拌した。その後、300kg/cm2の圧力でホモジナイザーに2回通し、オルガノシロキサンラテックスを微粒子化した。次に、温度計、冷却管及び撹拌装置を備えたセパラブルフラスコに、ドデシルベンゼンスルホン酸13部と脱イオン水92部とを投入し、12.4のドデシルベンゼンスルホン酸水溶液を調製した。この水溶液を85°Cとし、攪拌下、上記で得られた、微粒子化したオルガノシロキサンラテックスを8時間に亘って滴下した。その後、温度を85°Cで2時間維持した後、冷却した。その後、この反応物を、水酸化ナトリウム水溶液で中和して重合を完結し、ポリオルガノシロキサンを含むラテックスを得た。ポリオルガノシロキサンの体積平均粒子径は60nmであった。得られたラテックスを170°Cで30分間乾燥して固形分を求めたところ、18.7であった。次に、温度計、窒素導入管、冷却管及び撹拌装置を備えたセパラブルフラスコに、上記で得られた、ポリオルガノシロキサンを含むラテックス28.1部ポリオルガノシロキサンは5.2部を投入した。これに、脱イオン水206部を加えた後、ポリオキシエチレンラウリル硫酸ナトリウム0.4部、アクリル酸n-ブチル67.7部、メタクリル酸アリル2.1部及びtert-ブチルハイドロパーオキサイド0.28部からなる単量体混合液を仕込み、30分間撹拌して、ポリオルガノシロキサンゴムに吸収させた。その後、セパラブルフラスコ内に、窒素気流を通じて窒素置換を行い、反応系を55°Cまで昇温した。液温が55°Cとなったところで、硫酸第一鉄0.0001部、エチレンジアミン四酢酸二ナトリウム塩0.0003部及びロンガリット0.3部を脱イオン水3.3部に溶解させた水溶液を添加し、ラジカル重合を開始した。上記単量体混合液の重合により液温は92°Cまで上昇した。この状態を1時間維持し、単量体の重合を完了して複合ゴムd-1を含むラテックスを得た。得られた複合ゴムd-1の体積平均粒子径は84nmであった。2-2.ゴム質重合体強化グラフト樹脂を含むゴム強化樹脂の合成次に、上記合成例1-1~1-11で得られたアクリル系ゴム質重合体、及び、合成例1-12で得られた複合ゴムd-1を用いたゴム強化樹脂X及びZの製造方法を示す。合成例2-11薬液の調製スチレン以下、STと略記する。73部、アクリロニトリル以下、ANと略記する。27部、及び、連鎖移動剤であるtert-ドデシルメルカプタン以下、TDMと略記する。0.3部を混合して、単量体混合物Vを調製した。また、水100部に、EDTA0.05部、FES0.005部及びNFS0.25部を溶解して、スルホキシレート系還元剤水溶液以下、SFS水溶液IIと略記する。を調製した。更に、水50部に、tert-ブチルハイロドパーオキサイド以下、BHPと略記する。0.25部を溶解して、重合開始剤水溶液以下、CAT水溶液IIと略記する。を調製した。2グラフト重合攪拌装置、原料及び助剤添加装置、温度計、加熱装置等を備えたガラス製反応器に、水100部、アクリル系ゴム質重合体a-1100部、水酸化カリウム以下、KOHと略記する。0.4部、SDBS3部、及び、単量体混合物Vの25分を仕込んだ。その後、系内を攪拌しながら、窒素気流下で、反応系を加熱した。内温が65°Cに達したところで、SFS水溶液IIの50分と、CAT水溶液IIの30分とを、反応器に供給して重合を開始した。重合開始から1時間かけて75°Cまで昇温しつつ重合反応を進めた。重合開始から1時間後、内温が75°Cになったところで、単量体混合物Vの残り75分と、SFS水溶液IIの残り50分と、CAT水溶液IIの残り70分とを、いずれも4時間にわたって連続的に供給して重合を継続した。この間、反応系の温度は75°Cに保持した。すべての薬液の添加が終了してから、更に1時間、75°Cで保持して熟成させた後、重合反応を終了した。これにより、アクリル系ゴム質重合体強化グラフト樹脂と、未グラフト重合体とからなるゴム強化樹脂X-1を含むラテックスを得た。次に、このラテックスに、硫酸マグネシウム凝固剤を添加して、ゴム強化樹脂X-1を凝固させた。その後、水洗及び乾燥を行って、ゴム強化樹脂X-1を回収した。グラフト率及び未グラフト重合体の極限粘度を表2に示す。合成例2-2~2-5アクリル系ゴム質重合体の種類及びその使用量並びに単量体混合物の組成を表2に示すものとした以外は、合成例2-1と同様にして、ゴム強化樹脂X-2~X-5を得た。グラフト率及び未グラフト重合体の極限粘度を表2に併記した。合成例2-61薬液の調製ST28部及びAN12部を混合して、単量体混合物VIを調製した。また、水10部に、SPP0.02部、FES0.004部及び結晶ブドウ糖以下、CDXと略記する。0.2部を溶解して、含糖ピロリン酸系還元剤水溶液以下、DX水溶液Iと略記する。を調製した。2グラフト重合攪拌装置、原料及び助剤添加装置、温度計、加熱装置等を備えたガラス製反応器に、水240部、アクリル系ゴム質重合体a-660部、KOH0.05部及びSSF1.5部を仕込んだ。その後、系内を攪拌しながら、窒素気流下で、反応系を加熱した。内温が60°Cに達したところで、DX水溶液Iの全量を反応器に供給した。その直後、単量体混合物VI及びCHP0.25部を、2時間にわたって連続添加し、重合を開始した。この間、反応系の温度を60°Cに保持した。すべての薬液の添加が終了してから、内温を70°Cに昇温して、更に1時間、同温度で保持して熟成させた後、重合反応を終了した。これにより、アクリル系ゴム質重合体強化グラフト樹脂と、未グラフト重合体とからなるゴム強化樹脂X-6を含むラテックスを得た。次に、このラテックスに、凝固剤を添加して、ゴム強化樹脂X-6を凝固させた。その後、水洗及び乾燥を行って、ゴム強化樹脂X-6を回収した。グラフト率及び未グラフト重合体の極限粘度を表2に示す。合成例2-7~2-11アクリル系ゴム質重合体a-1に代えて、表2に示すアクリル系ゴム質重合体a-7~a-11を用い、単量体混合物に代えて、表2に示す組成の単量体混合物を用いた以外は、合成例2-1と同様にして、ゴム強化樹脂X-7~X-11を得た。各樹脂のグラフト率及び未グラフト重合体の極限粘度は、表2に併記した。合成例2-12合成例1-12で得られた複合ゴムd-175部を含むラテックスを75°Cとした。その後、ラテックスを撹拌しながら、このラテックスに、BHP0.07部及びMMA12.5部からなる混合液を、20分間にわたって滴下しながら重合を行い、滴下終了後、この状態を30分間維持した。次に、反応系を75°Cで維持しながら、BHP0.07部、スチレン9.5部及びアクリロニトリル3.0部からなる混合液を、25分間にわたって滴下しながら重合を行った。滴下終了後、反応系を、攪拌下、75°Cで1時間維持し、重合を完了した。これにより、アクリル系ゴム質重合体強化グラフト樹脂と、未グラフト重合体とからなるゴム強化樹脂Z-1を含むラテックスを得た。次に、このラテックスに、凝固剤を添加して、ゴム強化樹脂Z-1を凝固させた。その後、水洗及び乾燥を行って、ゴム強化樹脂Z-1を回収した。グラフト率及び未グラフト重合体の極限粘度を表2に示す。尚、組成物を製造する際に用いたゴム強化樹脂Z-1の形態は、下記の通りである。即ち、上記ラテックスを、噴霧乾燥装置を用いて、圧力ノズル式で微小液滴状に噴霧しながら、熱風入り口付近から、日本アエロジル社製疎水性シリカR-972商品名を、ゴム強化樹脂Z-1100部に対して、0.05部の割合となるように供給しながら乾燥熱風入口温度180°Cして、ゴム強化樹脂Z-1とシリカとからなる粉体を得た。下記実施例にて、組成物を製造する際に、この粉体を用いた。2-3.重合体熱可塑性樹脂組成物に配合する重合体α-メチルスチレン系共重合体等は、以下のとおりである。合成例3-1α-メチルスチレン系共重合体Y-1の合成1薬液の調製α-メチルスチレン以下、AMSと略記する。70部、ST5部、AN25部及びTDM0.02部を混合して、単量体混合物VIIを調製した。また、水20部に、EDTA0.015部、FES0.005部及びNFS0.4部を溶解して、還元剤水溶液以下、SFS水溶液IIIと略記する。を調製した。更に、水100部に、SDSB4部及びp-メンタンハイドロパーオキサイド以下、MHPと略記する。0.25部を乳化分散して、重合開始剤水溶液以下、CAT水溶液IIIと略記する。を調製した。2重合攪拌装置、原料及び助剤添加装置、温度計、加熱装置等を備えたガラス製反応器に、水200部、SDBS2部及びPNF塩0.2部を仕込んだ。その後、系内を攪拌しながら、窒素気流下で、反応系を加熱した。内温が60°Cに達したところで、単量体混合物VIIの全量、SFS水溶液IIIの70分、及び、CAT水溶液IIIの70分を、いずれも5時間にわたって連続添加して重合を開始した。反応系の温度は、重合開始時に70°Cまで昇温し、その後、同温度を保持した。重合を開始してから5時間経過した後、SFS水溶液IIIの残り30分及びCAT水溶液IIIの残り30分を反応器に供給した。そして、反応系を70°Cで1時間保持した後に重合反応を終了した。これにより、α-メチルスチレン系共重合体Y-1を含むラテックスを得た。その後、このラテックスに、硫酸マグネシウム凝固剤を添加して、α-メチルスチレン系共重合体Y-1を凝固させた。次いで、水洗及び乾燥を行って、α-メチルスチレン系共重合体Y-1を回収した。極限粘度メチルエチルケトン中、30°Cは0.41dl/gであった。合成例3-2スチレンアクリロニトリル共重合体W-1の合成1薬液の調製ST74部、AN26部及びTDM0.5部を混合して、単量体混合物VIIIを調製した。また、水10部に、EDTA0.1部、FES0.005部及びNFS0.2部を溶解して、還元剤水溶液以下、SFS水溶液IVと略記する。を調製した。更に、水100部に、ジイソプロピルベンゼンハイドロパーオキサイド以下、IHPと略記する。0.25部を溶解して、重合開始剤水溶液以下、CAT水溶液IVと略記する。を調製した。2重合攪拌装置、原料及び助剤添加装置、温度計、加熱装置等を備えたガラス製反応器に、水200部及びSDBS2部を仕込んだ。その後、系内を攪拌しながら、窒素気流下で、反応系を加熱した。内温が60°Cに達したところで、単量体混合物VIIIの全量、SFS水溶液IVの全量、及び、CAT水溶液IVの80分を、いずれも4時間にわたって連続添加して重合を開始した。反応系の温度は、重合開始時に70°Cまで昇温し、その後、同温度を保持した。重合を開始してから4時間経過した後、CAT水溶液IVの残り20分を反応器に供給した。そして、反応系を70°Cで1時間保持した後に重合反応を終了した。これにより、スチレンアクリロニトリル共重合体W-1を含むラテックスを得た。その後、このラテックスに、硫酸マグネシウム凝固剤を添加して、スチレンアクリロニトリル共重合体W-1を凝固させた。次いで、水洗及び乾燥を行って、スチレンアクリロニトリル共重合体W-1からなる粉末を回収した。極限粘度メチルエチルケトン中、30°Cは0.42dl/gであった。合成例3-3メタクリル酸メチルスチレンアクリロニトリル共重合体W-2の合成1薬液の調製メタクリル酸メチル以下、MMAと略記する。65部、ST20部、AN15部及びTDM0.2部を混合して、単量体混合物IXを調製した。また、合成例3-2で調製したSFS水溶液IV及びCAT水溶液IVを用いた。2重合攪拌装置、原料及び助剤添加装置、温度計、加熱装置等を備えたガラス製反応器に、水200部及びSDBS2部を仕込んだ。その後、系内を攪拌しながら、窒素気流下で、反応系を加熱した。内温が60°Cに達したところで、単量体混合物IXの全量、SFS水溶液IVの全量、及び、CAT水溶液IVの80分を、いずれも4時間にわたって連続添加して重合を開始した。反応系の温度は、重合開始時に70°Cまで昇温し、その後、同温度を保持した。重合を開始してから4時間経過した後、CAT水溶液IVの残り20分を反応器に供給した。そして、反応系を70°Cで1時間保持した後に重合反応を終了した。これにより、メタクリル酸メチルスチレンアクリロニトリル共重合体W-2を含むラテックスを得た。その後、このラテックスに、硫酸マグネシウム凝固剤を添加して、重合体W-2を凝固させた。次いで、水洗及び乾燥を行って、重合体W-2からなる粉末を回収した。極限粘度メチルエチルケトン中、30°Cは0.36dl/gであった。2-4.添加剤以下の酸化防止剤を用いた。1F1アデカ社製オクタデシル-3-3,5-ジ-tert-ブチル-4-ヒドロキシフェニルプロピオネートアデカスタブAO-50商品名を用いた。2F2アデカ社製ビス2,6-ジ-tert-ブチル-4-メチルフェニルペンタエリスリトールジホスファイトアデカスタブPEP-36商品名を用いた。3.ランプハウジング用熱可塑性樹脂組成物の製造及び評価実施例1~13及び比較例1~13表3~表7に記載の配合割合で、原料[X]、[Y]、[Z]及び共重合体並びに酸化防止剤を、ヘンシェルミキサーに投入し、混合した。その後、東芝機械社製二軸押出機TEM-50A型式名を用いて、温度220°C~260°Cで溶融混練し、ペレットを得た。このペレットを用いて、上記各項目の評価を行い、その結果を、表3~表7に併記した。尚、表3~表7においては、原料成分から算出した、本発明に係る成分[A]、[B]及び[C]の割合を記載した。表3~表7の結果から以下のことが明らかである。比較例1は、成分[A]、[B]及び[C]を含むものの、成分[A]、[B]及び[C]を構成する全ての構造単位の合計量に対する、α-メチルスチレンに由来する構造単位の含有量が少なすぎる例であり、耐熱性、熱板溶着性糸ひきが多い及びレーザー溶着性接合部の外観が劣っていた。比較例2は、成分[A]、[B]及び[C]を含むものの、アクリル系ゴム質重合体の含有量が少なすぎる例であり、耐衝撃性、熱板溶着性糸ひきが多い及びレーザー溶着性が劣っていた。比較例3は、成分[A]、[B]及び[C]を含むものの、成分[A]、[B]及び[C]を構成する全ての構造単位の合計量に対する、α-メチルスチレンに由来する構造単位の含有量が少なすぎる例であり、耐熱性、熱板溶着性糸ひきが多い及びレーザー溶着性接合部の外観が劣っていた。比較例4は、体積平均粒子径が小さいアクリル系ゴム質重合体を用いて得られたアクリル系ゴム質重合体強化グラフト樹脂を含む組成物の例であり、耐衝撃性及びレーザー溶着性接合部の強度が劣っていた。比較例5は、アクリル系ゴム質重合体の含有量が多すぎる組成物の例であり、試験片を作製することができず、評価を行うことができなかった。比較例6は、トルエン膨潤度が高いアクリル系ゴム質重合体を用いて得られたアクリル系ゴム質重合体強化グラフト樹脂を含む組成物の例であり、レーザー溶着性及び光輝性が劣っていた。比較例7は、体積平均粒子径が大きいアクリル系ゴム質重合体を用いて得られたアクリル系ゴム質重合体強化グラフト樹脂を含む組成物の例であり、レーザー溶着性及び光輝性が劣っていた。比較例8は、粒子径分布Mv/Mnが大きいアクリル系ゴム質重合体を用いて得られたアクリル系ゴム質重合体強化グラフト樹脂を含む組成物の例であり、表面外観性、熱板溶着性糸ひきが多い、レーザー溶着性及び光輝性が劣っていた。比較例9は、体積平均粒子径が小さいアクリル系ゴム質重合体を用いて得られたアクリル系ゴム質重合体強化グラフト樹脂を含む組成物の例であり、耐衝撃性及びレーザー溶着性接合部の強度が劣っていた。比較例10は、体積平均粒子径が大きいアクリル系ゴム質重合体を用いて得られたアクリル系ゴム質重合体強化グラフト樹脂を含む組成物の例であり、表面外観性、レーザー溶着性接合部の外観及び光輝性が劣っていた。比較例11は、トルエン膨潤度が低いアクリル系ゴム質重合体を用いて得られたアクリル系ゴム質重合体強化グラフト樹脂を含む組成物の例であり、耐衝撃性、熱板溶着性糸ひきが多い及びレーザー溶着性接合部の強度が劣っていた。比較例12は、トルエン膨潤度が高いアクリル系ゴム質重合体を用いて得られたアクリル系ゴム質重合体強化グラフト樹脂を含む組成物の例であり、表面外観性、レーザー溶着性接合部の外観及び強度及び光輝性が劣っていた。比較例13は、ゲル含率の低いアクリル系ゴム質重合体を用いて得られたアクリル系ゴム質重合体強化グラフト樹脂を含む組成物の例であり、表面外観性、レーザー溶着性接合部の外観及び強度及び光輝性が劣っていた。一方、実施例1~13は、本発明に含まれる組成物の例であり、耐衝撃性、耐熱性、表面外観性、熱板溶着性、レーザー溶着性及び光輝性のバランスに優れていた。"